(57)【要約】【課題】直線偏光子と、層平面に対して傾斜した液晶性化合物の分子を含む２層の液晶硬化層とを備え、簡単な製造方法で製造可能な長尺の円偏光板を提供する。【解決手段】長尺の直線偏光子、長尺の第一液晶硬化層、及び、長尺の第二液晶硬化層を、この順に備え、第一液晶硬化層及び第二液晶硬化層が、それぞれ独立に、層平面に対して傾斜した液晶性化合物の分子を含み、第一液晶硬化層及び第二液晶硬化層が、それぞれ独立に、層平面に対する前記液晶性化合物の分子の傾斜角が相対的に大きい高傾斜面と、層平面に対する前記液晶性化合物の分子の傾斜角が相対的に小さい低傾斜面とを有し、第一液晶硬化層及び第二液晶硬化層の少なくとも一方の高傾斜面が、直線偏光子に向いている、長尺の円偏光板。【選択図】図６
2020091423.tif 000002
【特許請求の範囲】
【請求項１】
長尺の直線偏光子、長尺の第一液晶硬化層、及び、長尺の第二液晶硬化層を、この順に備え、
前記第一液晶硬化層及び前記第二液晶硬化層が、それぞれ独立に、層平面に対して傾斜した液晶性化合物の分子を含み、
前記第一液晶硬化層及び前記第二液晶硬化層が、それぞれ独立に、層平面に対する前記液晶性化合物の分子の傾斜角が相対的に大きい高傾斜面と、層平面に対する前記液晶性化合物の分子の傾斜角が相対的に小さい低傾斜面とを有し、
前記第一液晶硬化層及び前記第二液晶硬化層の少なくとも一方の前記高傾斜面が、前記直線偏光子に向いている、長尺の円偏光板。
【請求項２】
前記第一液晶硬化層及び前記第二液晶硬化層が、それぞれ独立に、測定波長５９０ｎｍにおいて５０ｎｍ〜９０ｎｍの面内レターデーションを有し、
前記第一液晶硬化層及び前記第二液晶硬化層が、それぞれ独立に、長尺方向に対して４２°〜４８°の角度をなす遅相軸を有し、
前記第一液晶硬化層の遅相軸と前記第二液晶硬化層の遅相軸とがなす角度が、０°〜１０°である、請求項１に記載の長尺の円偏光板。
【請求項３】
前記第一液晶硬化層及び前記第二液晶硬化層の両方の前記高傾斜面が、前記直線偏光子に向いており、かつ、
前記第一液晶硬化層に含まれる前記液晶性化合物の分子のチルト方向と、前記第二液晶硬化層に含まれる前記液晶性化合物の分子のチルト方向とが、長尺方向において、逆向きである、請求項２に記載の長尺の円偏光板。
【請求項４】
前記第一液晶硬化層及び前記第二液晶硬化層の一方の前記高傾斜面が、前記直線偏光子に向いており、かつ、
前記第一液晶硬化層に含まれる前記液晶性化合物の分子のチルト方向と、前記第二液晶硬化層に含まれる前記液晶性化合物の分子のチルト方向とが、長尺方向において、同じ向きである、請求項２に記載の長尺の円偏光板。
【請求項５】
前記第一液晶硬化層及び前記第二液晶硬化層の一方又は両方に含まれる前記液晶性化合物が、ベンゾチアゾール環を有する、請求項１〜４のいずれか一項に記載の長尺の円偏光板。
【請求項６】
長尺の基材と、前記基材上に形成された長尺の液晶硬化層と、を備え、
前記液晶硬化層が、層平面に対して傾斜した液晶性化合物の分子を含み、
前記液晶硬化層が、層平面に対する前記液晶性化合物の分子の傾斜角が相対的に大きく前記基材とは反対側にある高傾斜面と、層平面に対する前記液晶性化合物の分子の傾斜角が相対的に小さく前記基材側にある低傾斜面とを有し、
前記液晶硬化層が、測定波長５９０ｎｍにおいて５０ｎｍ〜９０ｎｍの面内レターデーションを有し、長尺方向に対して４２°〜４８°の角度をなす遅相軸を有する、長尺の転写体。
【請求項７】
請求項１〜５のいずれか一項に記載の長尺の円偏光板の製造方法であって、
請求項６に記載の長尺の転写体の液晶硬化層を、当該転写体の基材以外の部材にロール・トゥ・ロール法によって貼り合わせる工程を、２回以上行うことを含む、長尺の円偏光板の製造方法。
【発明の詳細な説明】
【技術分野】
【０００１】
本発明は、長尺の円偏光板及びその製造方法、並びに、前記の円偏光板の製造に用いうる長尺の転写体に関する。
【背景技術】
【０００２】
光学部材の一つとして、液晶性化合物を用いて製造される液晶硬化層が知られている。この液晶硬化層は、一般に、液晶性化合物を含む液晶組成物の層を用意し、液晶性化合物を配向させ、その配向状態を維持したままで液晶組成物を硬化させて製造される。また、このような液晶硬化層を直線偏光子と組み合わせて円偏光板を得る技術が知られている（特許文献１参照）。
【先行技術文献】
【特許文献】
【０００３】
【特許文献１】特開２０１５−１６１７１４号広報
【発明の概要】
【発明が解決しようとする課題】
【０００４】
前記のような円偏光板は、有機エレクトロルミネッセンス表示装置（以下、適宜「有機ＥＬ表示装置」ということがある。）の表示面に、反射抑制フィルムとして設けられることがある。この際、表示面の傾斜方向において外光の反射を抑制できるようにする観点から、液晶硬化層は、厚み方向において複屈折を適切に調整することが望まれる。厚み方向における複屈折を調整することにより、傾斜方向における液晶硬化層のレターデーションが調整されるので、その傾斜方向において外光の反射の抑制が可能となる。厚み方向における複屈折の調整のためには、液晶硬化層に含まれる液晶性化合物の分子を、当該液晶硬化層の層平面に対して傾斜させることが考えられる。
【０００５】
層平面に対して傾斜した液晶性化合物の分子を含む液晶硬化層は、従来、特許文献１記載のように、枚葉の部材として製造する技術は知られていた。しかし、そのような液晶硬化層を長尺の部材として製造する技術は知られていなかった。長尺の部材として液晶硬化層を得ることができれば、円偏光板の効率の良い製造が期待できる。
【０００６】
そこで、本発明者は、検討を行い、層平面に対して傾斜した液晶性化合物の分子を含む液晶硬化層を、長尺の部材として製造できる技術を開発した（国際公開第２０１８／１７３７７８号、特開２０１８−１６３２１８号公報、特開２０１８−１６２３７９号公報、国際公開第２０１８／１７３７７３号等）。そして、こうして得られた液晶硬化層を用いて、長尺の円偏光板を製造することを試みた。
【０００７】
長尺の円偏光板を製造する方法の一つとして、長尺の直線偏光子と、複数の長尺の液晶硬化層とを貼り合せる方法が考えられる。ただし、円偏光板の薄型化の要求から、液晶硬化層の製造時に用いた基材は円偏光板に残らないことが好ましいので、当該基材は除去されることが求められる。さらに、貼り合せの回数を少なくして工程数を少なくすることにより、製造を簡単に行えるようにすることが望ましい。
【０００８】
本発明は、前記の課題に鑑みて創案されたもので、直線偏光子と、層平面に対して傾斜した液晶性化合物の分子を含む複数の液晶硬化層とを備え、簡単な製造方法で製造可能な長尺の円偏光板及びその製造方法；並びに、前記の長尺の円偏光板の製造に用いることが可能な長尺の転写体；を提供することを目的とする。
【課題を解決するための手段】
【０００９】
本発明者は、前記の課題を解決するべく鋭意検討した。その結果、本発明者は、長尺の直線偏光子、平面に対して傾斜した液晶性化合物の分子を含む長尺の第一液晶硬化層、及び、平面に対して傾斜した液晶性化合物の分子を含む長尺の第二液晶硬化層を、この順に備える円偏光板において、第一液晶硬化層及び第二液晶硬化層の向きを調整することにより、前記の課題を解決できることを見い出し、本発明を完成させた。
すなわち、本発明は、下記のものを含む。
【００１０】
〔１〕  長尺の直線偏光子、長尺の第一液晶硬化層、及び、長尺の第二液晶硬化層を、この順に備え、
前記第一液晶硬化層及び前記第二液晶硬化層が、それぞれ独立に、層平面に対して傾斜した液晶性化合物の分子を含み、
前記第一液晶硬化層及び前記第二液晶硬化層が、それぞれ独立に、層平面に対する前記液晶性化合物の分子の傾斜角が相対的に大きい高傾斜面と、層平面に対する前記液晶性化合物の分子の傾斜角が相対的に小さい低傾斜面とを有し、
前記第一液晶硬化層及び前記第二液晶硬化層の少なくとも一方の前記高傾斜面が、前記直線偏光子に向いている、長尺の円偏光板。
〔２〕  前記第一液晶硬化層及び前記第二液晶硬化層が、それぞれ独立に、測定波長５９０ｎｍにおいて５０ｎｍ〜９０ｎｍの面内レターデーションを有し、
前記第一液晶硬化層及び前記第二液晶硬化層が、それぞれ独立に、長尺方向に対して４２°〜４８°の角度をなす遅相軸を有し、
前記第一液晶硬化層の遅相軸と前記第二液晶硬化層の遅相軸とがなす角度が、０°〜１０°である、〔１〕に記載の長尺の円偏光板。
〔３〕  前記第一液晶硬化層及び前記第二液晶硬化層の両方の前記高傾斜面が、前記直線偏光子に向いており、かつ、
前記第一液晶硬化層に含まれる前記液晶性化合物の分子のチルト方向と、前記第二液晶硬化層に含まれる前記液晶性化合物の分子のチルト方向とが、長尺方向において、逆向きである、〔２〕に記載の長尺の円偏光板。
〔４〕  前記第一液晶硬化層及び前記第二液晶硬化層の一方の前記高傾斜面が、前記直線偏光子に向いており、かつ、
前記第一液晶硬化層に含まれる前記液晶性化合物の分子のチルト方向と、前記第二液晶硬化層に含まれる前記液晶性化合物の分子のチルト方向とが、長尺方向において、同じ向きである、〔２〕に記載の長尺の円偏光板。
〔５〕  前記第一液晶硬化層及び前記第二液晶硬化層の一方又は両方に含まれる前記液晶性化合物が、ベンゾチアゾール環を有する、〔１〕〜〔４〕のいずれか一項に記載の長尺の円偏光板。
〔６〕  長尺の基材と、前記基材上に形成された長尺の液晶硬化層と、を備え、
前記液晶硬化層が、層平面に対して傾斜した液晶性化合物の分子を含み、
前記液晶硬化層が、層平面に対する前記液晶性化合物の分子の傾斜角が相対的に大きく前記基材とは反対側にある高傾斜面と、層平面に対する前記液晶性化合物の分子の傾斜角が相対的に小さく前記基材側にある低傾斜面とを有し、
前記液晶硬化層が、測定波長５９０ｎｍにおいて５０ｎｍ〜９０ｎｍの面内レターデーションを有し、長尺方向に対して４２°〜４８°の角度をなす遅相軸を有する、長尺の転写体。
〔７〕  〔１〕〜〔５〕のいずれか一項に記載の長尺の円偏光板の製造方法であって、
〔６〕に記載の長尺の転写体の液晶硬化層を、当該転写体の基材以外の部材にロール・トゥ・ロール法によって貼り合わせる工程を、２回以上行うことを含む、長尺の円偏光板の製造方法。
【発明の効果】
【００１１】
本発明によれば、直線偏光子と、層平面に対して傾斜した液晶性化合物の分子を含む複数の液晶硬化層とを備え、簡単な製造方法で製造可能な長尺の円偏光板及びその製造方法；並びに、前記の長尺の円偏光板の製造に用いることが可能な長尺の転写体；を提供できる。
【図面の簡単な説明】
【００１２】
【図１】図１は、ある例に係る液晶硬化層のレターデーション比Ｒ（θ）／Ｒ（０°）を、入射角θに対してプロットしたグラフである。
【図２】図２は、一例に係る液晶硬化層を、当該液晶硬化層の遅相軸及び厚み方向の両方に平行な平面で切った断面を模式的に示す断面図である。
【図３】図３は、一例に係る液晶硬化層を模式的に示す平面図である。
【図４】図４は、傾斜方向から液晶硬化層のレターデーションを測定する際の測定方向を説明するための斜視図である。
【図５】図５は、一例に係る液晶硬化層を模式的に示す平面図である。
【図６】図６は、本発明の一実施形態に係る長尺の円偏光板を模式的に示す斜視図である。
【図７】図７は、一例に係る長尺の転写体を模式的に示す断面図である。
【図８】図８は、長尺の転写体が備える液晶硬化層を、ロール・トゥ・ロール法によって、長尺の任意のフィルム部材に転写するための一例に係る転写装置を模式的に示す概要図である。
【図９】図９は、第一の実施例に係る長尺の円偏光板を分解して模式的に示す斜視図である。
【図１０】図１０は、第一の実施例に係る長尺の円偏光板を、第一液晶硬化層の遅相軸及び厚み方向の両方に平行な平面で切った断面を模式的に示す断面図である。
【図１１】図１１は、第二の実施例に係る長尺の円偏光板を分解して模式的に示す斜視図である。
【図１２】図１２は、第二の実施例に係る長尺の円偏光板を、第一液晶硬化層の遅相軸及び厚み方向の両方に平行な平面で切った断面を模式的に示す断面図である。
【図１３】図１３は、第三の実施例に係る長尺の円偏光板を分解して模式的に示す斜視図である。
【図１４】図１４は、第三の実施例に係る長尺の円偏光板を、第一液晶硬化層の遅相軸及び厚み方向の両方に平行な平面で切った断面を模式的に示す断面図である。
【図１５】図１５は、第四の実施例に係る長尺の円偏光板を分解して模式的に示す斜視図である。
【図１６】図１６は、第四の実施例に係る長尺の円偏光板を、第一液晶硬化層の遅相軸及び厚み方向の両方に平行な平面で切った断面を模式的に示す断面図である。
【図１７】図１７は、第五の実施例に係る長尺の円偏光板を分解して模式的に示す斜視図である。
【図１８】図１８は、第五の実施例に係る長尺の円偏光板を、第一液晶硬化層の遅相軸及び厚み方向の両方に平行な平面で切った断面を模式的に示す断面図である。
【図１９】図１９は、第六の実施例に係る長尺の円偏光板を分解して模式的に示す斜視図である。
【図２０】図２０は、第六の実施例に係る長尺の円偏光板を、第一液晶硬化層の遅相軸及び厚み方向の両方に平行な平面で切った断面を模式的に示す断面図である。
【図２１】図２１は、第一の比較例に係る長尺の円偏光板を分解して模式的に示す斜視図である。
【図２２】図２２は、第一の比較例に係る長尺の円偏光板を、第一液晶硬化層の遅相軸及び厚み方向の両方に平行な平面で切った断面を模式的に示す断面図である。
【図２３】図２３は、第二の比較例に係る長尺の円偏光板を分解して模式的に示す斜視図である。
【図２４】図２４は、第二の比較例に係る長尺の円偏光板を、第一液晶硬化層の遅相軸及び厚み方向の両方に平行な平面で切った断面を模式的に示す断面図である。
【発明を実施するための形態】
【００１３】
以下、例示物及び実施形態を示して本発明について詳細に説明する。ただし、本発明は以下に示す例示物及び実施形態に限定されるものではなく、本発明の特許請求の範囲及びその均等の範囲を逸脱しない範囲において任意に変更して実施しうる。
【００１４】
以下の説明において、ある層の「面内方向」とは、別に断らない限り、層平面に平行な方向を表す。
【００１５】
以下の説明において、ある層の「厚み方向」とは、別に断らない限り、層平面に垂直な方向を表す。よって、別に断らない限り、ある層の面内方向と厚み方向とは、垂直である。
【００１６】
以下の説明において、ある面の「傾斜方向」とは、別に断らない限り、その面に平行でも垂直でもない方向を表し、具体的には前記面の極角が５°以上８５°以下の範囲の方向を指す。
【００１７】
以下の説明において、ある層平面の傾斜方向の「方位」とは、別に断らない限り、その傾斜方向の、層平面に平行な成分を表す。
【００１８】
以下の説明において、用語「偏光板」及び用語「波長板」は、別に断らない限り、樹脂フィルム等の可撓性を有するフィルム及びシートを包含する。
【００１９】
以下の説明において、ある要素が層平面に対して「傾斜している」とは、その要素が前記層平面に対して平行でも垂直でもないことを表す。前記の要素が前記層平面に対してなす角度は、通常、５°以上８５°以下の範囲にある。
【００２０】
以下の説明において、要素の方向が「平行」及び「垂直」とは、別に断らない限り、本発明の効果を損ねない範囲内、例えば±４°、好ましくは±３°、より好ましくは±１°の範囲内での誤差を含んでいてもよい。
【００２１】
以下の説明において、複屈折の逆波長分散性とは、別に断らない限り、波長４５０ｎｍにおける複屈折Δｎ（４５０）及び波長５５０ｎｍにおける複屈折Δｎ（５５０）が、下記式（Ｎ１）を満たすことをいう。このような逆波長分散性の複屈折を発現できる液晶性化合物は、通常、測定波長が長いほど、大きい複屈折を発現できる。
Δｎ（４５０）＜Δｎ（５５０）  （Ｎ１）
【００２２】
以下の説明において、複屈折の順波長分散性とは、別に断らない限り、波長４５０ｎｍにおける複屈折Δｎ（４５０）及び波長５５０ｎｍにおける複屈折Δｎ（５５０）が、下記式（Ｎ２）を満たすことをいう。このような順波長分散性の複屈折を発現できる液晶性化合物は、通常、測定波長が長いほど、小さい複屈折を発現できる。
Δｎ（４５０）＞Δｎ（５５０）  （Ｎ２）
【００２３】
以下の説明において、ある層の面内レターデーションＲｅは、別に断らない限り、Ｒｅ＝（ｎｘ−ｎｙ）×ｄで表される値である。ここで、ｎｘは、層の厚み方向に垂直な方向（面内方向）であって最大の屈折率を与える方向の屈折率を表す。ｎｙは、層の前記面内方向であってｎｘの方向に直交する方向の屈折率を表す。ｄは、層の厚みを表す。レターデーションの測定波長は、別に断らない限り、５９０ｎｍである。面内レターデーションＲｅは、位相差計（Ａｘｏｍｅｔｒｉｃｓ社製「ＡｘｏＳｃａｎ」）を用いて測定できる。
【００２４】
以下の説明において、ある層の遅相軸とは、別に断らない限り、面内方向の遅相軸をいう。
【００２５】
以下の説明において、別に断らない限り、ある層に含まれる液晶性化合物の分子の「傾斜角」とは、その液晶性化合物の分子が層平面に対してなす角度を表し、「チルト角」とも呼ばれることがある。この傾斜角は、液晶性化合物の分子の屈折率楕円体において最大の屈折率の方向が層平面となす角度のうち、最大の角度に相当する。また、以下の説明においては、別に断らない限り、「傾斜角」とは、液晶性化合物の分子の、当該液晶性化合物が含まれる層の層平面に対する傾斜角を表す。
【００２６】
以下の説明において、固有複屈折値が正の樹脂とは、延伸方向の屈折率がそれに直交する方向の屈折率よりも大きくなる樹脂を意味する。また、固有複屈折値が負の樹脂とは、延伸方向の屈折率がそれに直交する方向の屈折率よりも小さくなる樹脂を意味する。固有複屈折値は、誘電率分布から計算できる。
【００２７】
以下の説明において、「長尺」とは、幅に対して、５倍以上の長さを有する形状をいい、好ましくは１０倍若しくはそれ以上の長さを有し、具体的にはロール状に巻き取られて保管又は運搬される程度の長さを有するフィルムの形状をいう。長さの上限は、特に制限は無く、例えば、幅に対して１万倍以下でありうる。
【００２８】
以下の説明において、置換基を有する基の炭素原子数には、別に断らない限り、前記置換基の炭素原子数を含めない。よって、例えば「置換基を有していてもよい炭素原子数１〜２０のアルキル基」との記載は、置換基の炭素原子数を含まないアルキル基自体の炭素原子数が１〜２０であることを表す。
【００２９】
［１．円偏光板の概要］
本発明の一実施形態に係る長尺の円偏光板は、長尺の直線偏光子、長尺の第一液晶硬化層、及び、長尺の第二液晶硬化層を、この順に備える。第一液晶硬化層及び第二液晶硬化層は、いずれも、液晶性化合物を含む液晶組成物の硬化物で形成された液晶硬化層であり、区別のために、「第一」及び「第二」との接頭語を付している。
【００３０】
第一液晶硬化層及び第二液晶硬化層は、それぞれ独立に、層平面に対して傾斜した液晶性化合物の分子を含む。また、第一液晶硬化層及び第二液晶硬化層は、それぞれ独立に、層平面に対する液晶性化合物の分子の傾斜角が相対的に大きい高傾斜面と、層平面に対する液晶性化合物の分子の傾斜角が相対的に小さい低傾斜面とを有する。さらに、第一液晶硬化層及び第二液晶硬化層の少なくとも一方の高傾斜面は、直線偏光子に向いている。
【００３１】
このような長尺の円偏光板は、長尺の基材及び長尺の液晶硬化層を備えた長尺の転写体から、液晶硬化層を、当該転写体の基材以外の部材にロール・トゥ・ロール法によって貼り合わせることを含む製造方法によって製造できる。この際、前記の貼り合わせ回数を少なくできることから、本実施形態に係る円偏光板は、簡単な製造が可能である。
【００３２】
［２．長尺の直線偏光子］
長尺の直線偏光子は、吸収軸を有する長尺の部材であり、通常は、吸収軸を有するフィルムである。この直線偏光子は、吸収軸に平行な振動方向を有する直線偏光を吸収でき、それ以外の直線偏光を透過させることができる。直線偏光の振動方向とは、直線偏光の電場の振動方向を意味する。直線偏光子は、通常、当該直線偏光子の長尺方向に平行又は垂直な吸収軸を有する。市販の直線偏光子は、その長尺方向に吸収軸を有することが多い。
【００３３】
直線偏光子としては、例えば、ポリビニルアルコールフィルムにヨウ素又は二色性染料を吸着させた後、ホウ酸浴中で一軸延伸することによって得られるフィルム；ポリビニルアルコールフィルムにヨウ素又は二色性染料を吸着させ延伸しさらに分子鎖中のポリビニルアルコール単位の一部をポリビニレン単位に変性することによって得られるフィルム；が挙げられる。これらのうち、直線偏光子としては、ポリビニルアルコールを含有する偏光子が好ましい。
【００３４】
偏光子の偏光度は、特に限定されないが、好ましくは９８％以上、より好ましくは９９％以上である。
また、偏光子の厚みは、特に限定されないが、好ましくは５μｍ〜８０μｍである。
【００３５】
［３．液晶硬化層］
円偏光板に含まれる第一液晶硬化層及び第二液晶硬化層といった液晶硬化層の構成について説明する。液晶硬化層は、液晶性化合物を含む液晶組成物の硬化物で形成されている。液晶組成物の硬化物で形成されているので、液晶硬化層は、液晶性化合物の分子を含む。液晶硬化層に含まれる液晶性化合物の分子は、配向状態を固定されていてもよい。用語「配向状態を固定された液晶性化合物」には、液晶性化合物の重合体が包含される。通常、重合によって液晶性化合物の液晶性は失われるが、本願においては、そのように重合した液晶性化合物も、用語「液晶硬化層に含まれる液晶性化合物」に含める。
【００３６】
液晶硬化層は、当該液晶硬化層の層平面に対して傾斜した液晶性化合物の分子を含む。すなわち、液晶硬化層に含まれる液晶性化合物の少なくとも一部の分子は、当該液晶硬化層の層平面に対して傾斜している。液晶硬化層において、液晶性化合物の分子のうち、一部が液晶硬化層の層平面に対して傾斜していてもよく、全部が液晶硬化層の層平面に対して傾斜していてもよい。例えば、液晶硬化層に含まれる液晶性化合物の分子の傾斜角は、厚み方向において、一側に近いほど小さく、一側から遠いほど大きいことがある。よって、液晶硬化層の一側の面の近傍部分では、液晶性化合物の分子が層平面に対して平行でありえる。また、液晶硬化層の一側とは反対側の面の近傍部分では、液晶性化合物の分子が層平面に対して垂直でありえる。しかし、このように液晶硬化層の表面近傍部分で液晶性化合物の分子が層平面に対して平行又は垂直である場合であっても、通常は、液晶硬化層の表面近傍部分を除いた部分では、液晶性化合物の分子は、層平面に対して傾斜している。
【００３７】
液晶硬化層に含まれる液晶性化合物の少なくとも一部の分子が当該液晶硬化層の層平面に対して傾斜していることは、十分な分解能を有する偏光顕微鏡で液晶硬化層の断面を観察することによって、確認できる。この観察は、液晶性化合物の分子の傾斜を視認し易くするために、必要に応じて、観察サンプルと偏光顕微鏡の対物レンズとの間に検板として波長板を挿入して実施してもよい。
【００３８】
または、液晶硬化層に含まれる液晶性化合物の少なくとも一部の分子が当該液晶硬化層の層平面に対して傾斜していることは、下記のようにして確認できる。液晶硬化層の面内の進相軸方向に対して垂直な測定方向で、入射角θにおける液晶硬化層のレターデーションＲ（θ）を測定する。そして、入射角θでの液晶硬化層のレターデーションＲ（θ）を入射角０°での液晶硬化層のレターデーションＲ（０°）で割ったレターデーション比Ｒ（θ）／Ｒ（０°）を求める。こうして求めたレターデーション比Ｒ（θ）／Ｒ（０°）を縦軸、入射角θを横軸としたグラフを描いた場合に、得られたグラフがθ＝０°に対して非対称であれば、液晶硬化層に含まれる液晶性化合物の少なくとも一部の分子が当該液晶硬化層の層平面に対して傾斜していることが確認できる。
【００３９】
以下、例を挙げてより具体的に説明する。図１は、ある例に係る液晶硬化層のレターデーション比Ｒ（θ）／Ｒ（０°）を、入射角θに対してプロットしたグラフである。液晶硬化層に含まれる液晶性化合物の全ての分子の傾斜角が０°又は９０°であると、レターデーション比Ｒ（θ）／Ｒ（０°）は、図１で破線で示す例のように、θ＝０°の直線（図１では、θ＝０°を通る縦軸）に対して線対称となる。これに対して、液晶硬化層に含まれる液晶性化合物の少なくとも一部の分子が液晶硬化層の層平面に対して傾斜していると、レターデーション比Ｒ（θ）／Ｒ（０°）は、図１に実線で示す例のように、通常はθ＝０°の直線に対して非対称となる。よって、レターデーション比Ｒ（θ）／Ｒ（０°）がθ＝０°に対して非対称である場合には、液晶硬化層に含まれる液晶性化合物の少なくとも一部の分子が当該液晶硬化層の層平面に対して傾斜している、と判定できる。
【００４０】
前記のように層平面に対して傾斜した液晶性化合物の分子を含む液晶硬化層は、通常、オモテ面及びウラ面の一方として低傾斜面を有し、オモテ面及びウラ面の他方として高傾斜面を有する。低傾斜面とは、層平面に対する液晶性化合物の分子の傾斜角が相対的に小さい面をいう。また、高傾斜面とは、層平面に対する液晶性化合物の分子の傾斜角が相対的に大きい面をいう。後述するように、液晶硬化層は、通常、基材上に形成された液晶組成物の層を硬化させて製造される。液晶組成物の層の基材側界面では、液晶性化合物の分子が基材表面に沿って配向する傾向がある。よって、この基材側界面に相当する液晶硬化層の面では、液晶性化合物の分子の傾斜角は相対的に小さい。他方、液晶組成物の層の基材とは反対側の空気界面では、液晶性化合物の分子が層平面に対して大きな角度をなして配向する傾向がある。よって、この空気側界面に相当する液晶硬化層の面では、液晶性化合物の分子の傾斜角は相対的に大きい。したがって、液晶硬化層のオモテ面及びウラ面における液晶性化合物の分子の傾斜角は異なりうるので、一般に、液晶硬化層は、低傾斜面及び高傾斜面を有する。
【００４１】
液晶硬化層の表面における液晶性化合物の分子の傾斜角は、液晶硬化層の断面を偏光顕微鏡で観察し、消光位から測定できる。この観察の際には、液晶硬化層の遅相軸に平行でかつ層平面に垂直な断面を観察しうる。
【００４２】
図２は、一例に係る液晶硬化層１００を、当該液晶硬化層１００の遅相軸及び厚み方向の両方に平行な平面で切った断面を模式的に示す断面図である。
図２に示すように、液晶硬化層１００に含まれる液晶性化合物の少なくとも一部の分子１１０は、層平面に対して傾斜している。よって、液晶硬化層１００に含まれる液晶性化合物の分子１１０には、チルト方向ＡＴが観念できる。この液晶性化合物の分子１１０の「チルト方向ＡＴ」とは、液晶硬化層１００の層平面に平行な向きであって、液晶性化合物の分子１１０のダイレクタＤ１１０が立ち上がっている向きを示す。液晶性化合物の分子１１０の「ダイレクタＤ１１０」とは、液晶性化合物の分子１１０の屈折率楕円体において最大の屈折率の方向を、液晶硬化層１００全体の平均として示すベクトルを示す。また、ダイレクタＤ１１０の「立ち上がり」とは、液晶硬化層１００の低傾斜面１００Ｄを基準とした立ち上がりをいう。よって、低傾斜面１００Ｄ側に始点を置き、高傾斜面１００Ｕ側に終点を置くようにダイレクタＤ１１０を書くことにより、そのダイレクタＤ１１０の面内方向に平行な成分が示すベクトルの向きとして、そのダイレクタＤ１１０が立ち上がっている向きとしてのチルト方向ＡＴを特定できる。
【００４３】
前記のチルト方向ＡＴは、具体的には、下記の方法によって測定できる。
位相差計（Ａｘｏｍｅｔｒｉｃｓ社製「ＡｘｏＳｃａｎ」）を用いて、液晶硬化層１００の遅相軸を検出する。
また、液晶硬化層１００の低傾斜面１００Ｄを特定する。低傾斜面１００Ｄの特定は、例えば、液晶硬化層１００の遅相軸及び厚み方向の両方に平行な平面において液晶硬化層１００を切断して、厚さ約１μｍの切片を切り出し、偏光顕微鏡観察により前記切片の断面を観察することで、行うことができる。
そして、低傾斜面１００Ｄを下にして、位相差計（Ａｘｏｍｅｔｒｉｃｓ社製「ＡｘｏＳｃａｎ」）を用いて、液晶硬化層１００のレターデーションを測定する。レターデーションの測定は、液晶硬化層１００の進相軸に垂直な測定方向において、入射角を０°から次第に大きくして行う。入射角を次第に大きくするにつれて、液晶硬化層１００のレターデーションが次第に小さくなる場合、測定方向がチルト方向ＡＴと平行に近付くと判断できる。よって、前記のレターデーションの測定により、チルト方向を特定できる。
なお、液晶硬化層１００の遅相軸及び低傾斜面１００Ｄが判明している場合、遅相軸の検出及び低傾斜面１００Ｄの特定の操作は、省略してもよい。
【００４４】
チルト方向ＡＴは、例えば、転写体の製造方法における基材のラビング方向によって、調整できる。通常は、基材がラビング材によってラビングされる向きが、チルト方向ＡＴに一致する。
【００４５】
図３は、一例に係る液晶硬化層１００を模式的に示す平面図である。液晶硬化層１００に含まれる液晶性化合物の分子のチルト方向ＡＴは、当該チルト方向ＡＴが幅方向ＡＴＤと正確に平行でない限り、長尺方向ＡＭＤにおいていずれかの向きに向きうる。ここで、長尺方向ＡＭＤにおけるチルト方向ＡＴの向きとは、図３に示すように、チルト方向ＡＴを表すベクトルＢＴを、長尺方向ＡＭＤのベクトル成分ＢＭＤと幅方向ＡＴＤのベクトル成分ＢＴＥとに分解した場合における、長尺方向ＡＭＤのベクトル成分ＢＭＤの向きを表す。
【００４６】
液晶硬化層が、当該液晶硬化層の層平面に対して傾斜した液晶性化合物の分子を含むので、その液晶硬化層に含まれる液晶性化合物の分子の実質最大傾斜角は、通常、５°以上８５°以下である。ある層に含まれる液晶性化合物の分子の「実質最大傾斜角」とは、その層の一方の面での分子の傾斜角が０°であり、且つ分子の傾斜角が厚み方向において一定比率で変化していると仮定した場合の、液晶性化合物の分子の傾斜角の最大値をいう。液晶性化合物を含む層において、液晶性化合物の分子の傾斜角は、厚み方向において、層の一側に近いほど小さく前記一側から遠いほど大きいものでありうる。実質最大傾斜角は、このような厚み方向における傾斜角の変化の比率（即ち、一側に近いほど減少し、一側から遠いほど増加するという変化の比率）が一定であると仮定して計算される、傾斜角の最大値を表す。通常、液晶硬化層においては、実質最大傾斜角は、低傾斜面での分子の傾斜角が０°であり、且つ、分子の傾斜角が厚み方向において一定比率で変化していると仮定した場合の、液晶性化合物の分子の傾斜角の最大値を表す。
【００４７】
前記の実質最大傾斜角は、液晶硬化層に含まれる液晶性化合物の分子の傾斜角の大きさを示す指標である。通常、実質最大傾斜角が大きい液晶硬化層ほど、その液晶硬化層に含まれる液晶性化合物の分子の全体として見た傾斜角が大きい傾向がある。よって、液晶硬化層に含まれる液晶性化合物の分子の実質最大傾斜角を調整することにより、液晶硬化層の厚み方向の複屈折を調整することが可能である。
【００４８】
液晶硬化層に含まれる液晶性化合物の分子の実質最大傾斜角の範囲は、外光の効率的な反射の抑制が可能な円偏光板が得られるように、適切に設定することが望ましい。外光の反射をより効果的に抑制する観点では、前記の実質最大傾斜角の範囲は、好ましくは４０°以上、より好ましくは４５°以上、特に好ましくは５０°以上であり、好ましくは８５°以下、より好ましくは８０°以下、特に好ましくは７５°以下である。
【００４９】
液晶硬化層に含まれる液晶性化合物の分子の実質最大傾斜角は、下記の方法によって測定しうる。
図４は、傾斜方向から液晶硬化層１００のレターデーションを測定する際の測定方向を説明するための斜視図である。図４において、矢印Ａ１２０は液晶硬化層１００の面内の遅相軸を表し、矢印Ａ１３０は液晶硬化層１００の面内の進相軸を表し、矢印Ａ１４０は液晶硬化層１００の厚み方向を表す。
位相差計（Ａｘｏｍｅｔｒｉｃｓ社製「ＡｘｏＳｃａｎ」）を用いて、図４に示すように、液晶硬化層１００のレターデーションを、入射角θが−５０°〜＋５０°の範囲で測定する。この際、測定方向Ａ１５０は、液晶硬化層１００の面内の進相軸Ａ１３０に対して垂直に設定する。また、測定波長は５９０ｎｍとする。測定されたレターデーションから、前記の位相差計に付属の解析ソフトウェア（ＡｘｏＭｅｔｒｉｃｓ社製の解析ソフトウェア「Ｍｕｌｔｉ−Ｌａｙｅｒ  Ａｎａｌｙｓｉｓ」；解析条件は、解析波長５９０ｎｍ、層分割数２０層）により、液晶硬化層１００に含まれる液晶性化合物の分子の実質最大傾斜角を解析できる。
【００５０】
液晶硬化層は、液晶組成物の硬化物で形成された層を１層のみ含む単層構造を有していてもよく、液晶組成物の硬化物で形成された層を２層以上含む複層構造を有していてもよい。以下の説明において、複層構造の液晶硬化層に含まれる液晶組成物の硬化物で形成された複数の層それぞれを、液晶硬化層全体と区別するため、適宜「部分層」ということがある。通常、これらの部分層は、それらの間に他の層を介することなく、直接に接している。このように液晶硬化層が複層構造を有する場合、当該液晶硬化層の遅相軸とは、部分層それぞれの遅相軸ではなく、それらの複数の部分層を含む液晶硬化層全体としての遅相軸を表す。前記の遅相軸は、通常、面内方向において液晶性化合物の分子の配向によって生じている。
【００５１】
図５は、一例に係る液晶硬化層１００を模式的に示す平面図である。図５に示すように、液晶硬化層１００は、その長尺方向ＡＭＤに対して所定の角度φをなす方向に、遅相軸Ａ１２０を有することが好ましい。具体的には、液晶硬化層１００の遅相軸Ａ１２０が当該液晶硬化層１００の長尺方向ＡＭＤに対してなす角度φとしての配向角は、好ましくは４２°以上、より好ましくは４３°以上、特に好ましくは４４°以上であり、好ましくは４８°以下、より好ましくは４７°以下、特に好ましくは４６°以下である。このような範囲に遅相軸Ａ１２０を有する液晶硬化層１００を用いる場合、円偏光板を容易に得ることができる。
【００５２】
液晶硬化層の面内レターデーションの範囲は、第一液晶硬化層と第二液晶硬化層との組み合わせが１／４波長板として機能できるように設定することが望ましい。具体的には、第一液晶硬化層及び第二液晶硬化層の面内レターデーションは、それぞれ、測定波長５９０ｎｍにおいて、好ましくは５０ｎｍ以上、より好ましくは５５ｎｍ以上、特に好ましくは６０ｎｍ以上であり、好ましくは９０ｎｍ以下、より好ましく８５ｎｍ以下、特に好ましくは８０ｎｍ以下である。
【００５３】
液晶硬化層は、逆波長分散性の面内レターデーションを有することが好ましい。ここで、面内レターデーションの逆波長分散性とは、波長４５０ｎｍにおける面内レターデーションＲｅ（４５０）及び波長５５０ｎｍにおける面内レターデーションＲｅ（５５０）が、下記式（Ｎ３）を満たすことをいう。中でも、液晶硬化層の面内レターデーションは、下記式（Ｎ４）を満たすことが特に好ましい。このように逆波長分散性の面内レターデーションを有する液晶硬化層は、広い波長帯域において均一に機能を発現できるので、広い波長範囲において外光の反射を効果的に抑制できる円偏光板が得られる。
Ｒｅ（４５０）／Ｒｅ（５５０）＜１．００    （Ｎ３）
Ｒｅ（４５０）／Ｒｅ（５５０）＜０．９０    （Ｎ４）
【００５４】
液晶硬化層は、透明性に優れることが好ましい。具体的には、液晶硬化層の全光線透過率は、好ましくは７５％以上、より好ましくは８０％以上、特に好ましくは８４％以上である。また、液晶硬化層のヘイズは、好ましくは５％以下、より好ましくは３％以下、特に好ましくは１％以下である。全光線透過率は、紫外・可視分光計を用いて、波長４００ｎｍ〜７００ｎｍの範囲で測定できる。また、ヘイズは、ヘイズメーターを用いて測定できる。
【００５５】
液晶硬化層の厚みは、好ましくは０．５μｍ以上、より好ましくは１．０μｍ以上であり、好ましくは７．０μｍ以下、特に好ましくは５．０μｍ以下である。
【００５６】
［４．円偏光板の詳細］
図６は、本発明の一実施形態に係る長尺の円偏光板２００を模式的に示す斜視図である。図６に示すように、本実施形態に係る長尺の円偏光板２００は、長尺の直線偏光子２１０、長尺の第一液晶硬化層２２０、及び、長尺の第二液晶硬化層２３０を、厚み方向でこの順に備える。通常、この長尺の円偏光板２００においては、円偏光板２００の長尺方向、直線偏光子２１０の長尺方向、第一液晶硬化層２２０の長尺方向、及び、第二液晶硬化層２３０の長尺方向は、一致している。
【００５７】
第一液晶硬化層２２０及び第二液晶硬化層２３０としては、それぞれ独立に、上述した液晶硬化層を採用しうる。第一液晶硬化層２２０と第二液晶硬化層２３０との間で、液晶性化合物の種類、量、分子の傾斜角、チルト方向、実質最大傾斜角、レターデーション、遅相軸方向、厚み等の要素は、同じでもよく、異なっていてもよい。中でも、第一液晶硬化層２２０及び第二液晶硬化層２３０の組み合わせによってレターデーションの方位依存性を抑制できる円偏光板２００を容易に製造する観点では、第一液晶硬化層２２０と第二液晶硬化層２３０との間で前記の要素の一部または全部は、同じであることが好ましい。
【００５８】
円偏光板２００において、第一液晶硬化層２２０及び第二液晶硬化層２３０の少なくとも一方の高傾斜面は、直線偏光子２１０に向いている。すなわち、第一液晶硬化層２２０及び第二液晶硬化層２３０の少なくとも一方は、その低傾斜面よりもその高傾斜面の方が直線偏光子２１０に近くに位置するように、設けられている。これにより、円偏光板の製造過程における液晶硬化層の貼り合わせ回数を少なくできるので、簡単な製造方法で円偏光板２００を製造できるという効果が得られる。
【００５９】
以下、前記の効果について説明する。
図７は、一例に係る長尺の転写体３００を模式的に示す断面図である。図７に示すように、第一液晶硬化層２２０及び第二液晶硬化層２３０に相当する長尺の液晶硬化層３２０は、長尺の転写体３００の一部として製造されうる。この転写体３００は、長尺の基材３１０と、この基材３１０上に形成された長尺の液晶硬化層３２０とを備える。また、液晶硬化層３２０は、通常、基材３１０側にある面として低傾斜面３２０Ｄを、基材３１０とは反対側にある面として高傾斜面３２０Ｕを、それぞれ有する。
【００６０】
一般に、液晶硬化層３２０は、薄いので、単独での取り扱いが容易でない。そこで、液晶硬化層３２０は、通常、適切な支持体に貼り合せられた状態で取り扱いがなされる。したがって、長尺の転写体３００に含まれる液晶硬化層３２０を長尺のフィルム部材（図７では、図示せず。）に転写する場合、通常は、転写体３００に含まれる液晶硬化層３２０をフィルム部材と貼り合せた後で、必要に応じて基材３１０を剥離して、フィルム部材への液晶硬化層３２０の転写を達成する。
【００６１】
図８は、長尺の転写体３００が備える液晶硬化層３２０を、ロール・トゥ・ロール法によって、長尺の任意のフィルム部材４１０に転写するための一例に係る転写装置４００を模式的に示す概要図である。図８に示すように、長尺の転写体３００に含まれる液晶硬化層３２０を長尺のフィルム部材４１０に転写する操作は、効率向上の観点から、ロール・トゥ・ロール法を用いることが好ましい。ロール・トゥ・ロール法とは、繰り出しロールから繰り出されるフィルムに連続的に処理を行い、処理されたフィルムを巻取り、ロール体として回収する方法を表す。
【００６２】
図８に示す例では、長尺の転写体３００の繰り出しロール３３０と、長尺のフィルム部材４１０の繰り出しロール４２０とが用意されている。繰り出しロール３３０から繰り出された転写体３００の液晶硬化層３２０と、繰り出しロール４２０から繰り出されたフィルム部材４１０とが、貼合ロール４３０及び４４０によって貼り合せられる。この貼り合せには、接着剤又は粘着剤を用いてもよい。その後、必要に応じて、剥離ロール４５０及び４６０によって基材３１０が剥離されて、フィルム部材４１０への液晶硬化層３２０の転写が達成されるので、フィルム部材４１０及び液晶硬化層３２０を含む長尺の複層フィルム４７０が得られる。複層フィルム４７０は、巻き取られてロール体４８０として回収される。他方、剥離された基材３１０は、巻き取られてロール体３４０として回収される。
【００６３】
図７に示したように、転写体３００の液晶硬化層３２０は、通常、基材３１０とは反対側にある面として、高傾斜面３２０Ｕを有する。よって、図８に示したような１回の転写によれば、フィルム部材４１０と液晶硬化層３２０とを、液晶硬化層３２０の高傾斜面３２０Ｕがフィルム部材４１０に向くように、貼り合せることができる。そうすると、長尺のフィルム部材４１０として直線偏光子を含む長尺の部材（直線偏光子、又は、直線偏光子を含む複層フィルムなど）を採用した場合、１回の転写によって得られる複層フィルム４７０の液晶硬化層３２０が、直線偏光子に向いた高傾斜面３２０Ｕを有することができる。
【００６４】
しかし、液晶硬化層３２０の低傾斜面３２０Ｄを直線偏光子に向けようとすると、通常、２回以上の転写を行うことが求められる。すなわち、上述したように１回目の転写によって、フィルム部材４１０と、このフィルム部材４１０とは反対側に低傾斜面３２０Ｄを有する液晶硬化層３２０とを備える複層フィルム４７０を得る。その後、転写体３００の代わりにこの複層フィルム４７０を用い、かつ、フィルム部材４１０の代わりに直線偏光子を含む長尺の部材を用いる２回目の転写を行う。このような２回の転写によって得られたフィルムは、直線偏光子と、この直線偏光子に向いた低傾斜面３２０Ｄを有する液晶硬化層３２０とを備える。
【００６５】
このように、高傾斜面３２０Ｕが直線偏光子に向く態様での液晶硬化層３２０の貼り合せは、１回の転写によって行うことができる。しかし、低傾斜面３２０Ｄが直線偏光子に向く態様での液晶硬化層３２０の貼り合せは、２回以上の転写を行うことが求められる。したがって、図６に示すような第一液晶硬化層２２０及び第二液晶硬化層２３０という２層の液晶硬化層を備える円偏光板２００を製造する製造方法は、通常、長尺の転写体の液晶硬化層を、当該転写体の基材以外の部材（長尺の直線偏光子、長尺のフィルム部材、等）にロール・トゥ・ロール法によって貼り合わせる工程を、２回以上行うことを含む。このとき、第一液晶硬化層２２０及び第二液晶硬化層２３０の少なくとも一方、好ましは両方の高傾斜面が直線偏光子２１０に向いた円偏光板２００は、それら第一液晶硬化層２２０及び第二液晶硬化層２３０を設けるための液晶硬化層の貼り合せ回数を３回以下と少なくできる。よって、本実施形態に係る円偏光板２００は、簡単な製造方法で製造できる。
【００６６】
厚み方向から見て、円偏光板２００に含まれる第一液晶硬化層２２０の遅相軸と第二液晶硬化層２３０の遅相軸とは、平行に近いことが好ましく、平行であることが特に好ましい。具体的には、厚み方向から円偏光板を見た場合、第一液晶硬化層２２０の遅相軸と第二液晶硬化層２３０の遅相軸とがなす角度としての交差角度は、好ましくは０°〜１０°、より好ましくは０°〜５°、特に好ましくは０°〜２°である。この場合、円偏光板２００の製造が容易である。
【００６７】
円偏光板２００は、要件（Ｘ１）又は要件（Ｘ２）を満たすことが好ましい。
要件（Ｘ１）：第一液晶硬化層２２０及び第二液晶硬化層２３０の両方の高傾斜面が、直線偏光子２１０に向いており、かつ、第一液晶硬化層２２０に含まれる液晶性化合物の分子のチルト方向と、第二液晶硬化層２３０に含まれる液晶性化合物の分子のチルト方向とが、長尺方向において、逆向きである（後述する円偏光板の第２の実施例を参照）。
要件（Ｘ２）：第一液晶硬化層２２０及び第二液晶硬化層２３０の一方の高傾斜面が、直線偏光子２１０に向いており、かつ、第一液晶硬化層２２０に含まれる液晶性化合物の分子のチルト方向と、第二液晶硬化層２３０に含まれる液晶性化合物の分子のチルト方向とが、長尺方向において、同じ向きである（後述する円偏光板の第３及び第５の実施例を参照）。
【００６８】
要件（Ｘ１）又は要件（Ｘ２）を満たす円偏光板２００は、層平面の傾斜方向において、反射抑制能力の方位依存性を抑制できる。ここで、反射抑制能力の方位依存性とは、反射抑制能力が方位によって異なる性質をいう。具体的には、下記のとおりである。一般に、層平面の傾斜方向における液晶硬化層のレターデーションには、方位依存性がある。ここで、レターデーションの方位依存性とは、レターデーションが方位によって異なる性質をいう。しかし、前記のように要件（Ｘ１）又は要件（Ｘ２）を満たす円偏光板２００では、第一液晶硬化層２２０のレターデーションの方位依存性と、第二液晶硬化層２３０のレターデーションの方位依存性とを、相殺することができる。よって、第一液晶硬化層２２０及び第二液晶硬化層２３０の組み合わせとしては、傾斜方向におけるレターデーションの方位依存性を抑制できる。したがって、いずれの方位においても、通常は近い値のレターデーションを得ることができ、好ましくは同じ値のレターデーションを得ることができる。そのため、円偏光板２００が、層平面の傾斜方向における反射抑制能力の方位依存性を抑制できる。
【００６９】
円偏光板２００は、直線偏光子２１０、第一液晶硬化層２２０及び第二液晶硬化層２３０に組み合わせて、更に任意の層を含んでいてもよい。任意の層としては、他の部材と接着するための接着剤層及び粘着剤層；フィルムの滑り性を良くするマット層；耐衝撃性ポリメタクリレート樹脂層などのハードコート層；反射防止層；防汚層；等が挙げられる。
【００７０】
以下、円偏光板の実施例について、図面を示して説明する。以下に示す円偏光板の実施例においては、下記の要件（ｘ１）〜（ｘ３）を満たす例を示すが、本実施形態に係る円偏光板は、これらの実施例に限定されない。
（ｘ１）第一液晶硬化層の遅相軸と、第二液晶硬化層の遅相軸とが、厚み方向から見て、平行である。
（ｘ２）第一液晶硬化層の遅相軸と、第一液晶硬化層のチルト方向とが、平行である。
（ｘ３）第二液晶硬化層の遅相軸と、第二液晶硬化層のチルト方向とが、平行である。
また、以下に説明する図９、図１１、図１３、図１５、図１７及び図１９では、液晶硬化層のチルト方向を矢印で示すが、このうち直線偏光子に向いている高傾斜面を有する液晶硬化層のチルト方向は実線の矢印で示し、直線偏光子に向いている低傾斜面を有する液晶硬化層のチルト方向は破線の矢印で示す。
【００７１】
（４．１．長尺の円偏光板の第一の実施例）
図９は、第一の実施例に係る長尺の円偏光板２００Ａを分解して模式的に示す斜視図である。また、図１０は、第一の実施例に係る長尺の円偏光板２００Ａを、第一液晶硬化層２２０の遅相軸及び厚み方向の両方に平行な平面で切った断面を模式的に示す断面図である。
【００７２】
図９及び図１０に示す第一の実施例に係る長尺の円偏光板２００Ａは、第一液晶硬化層２２０の高傾斜面２２０Ｕ及び第二液晶硬化層２３０の高傾斜面２３０Ｕが直線偏光子２１０に向いている。よって、第一液晶硬化層２２０の低傾斜面２２０Ｄ及び第二液晶硬化層２３０の低傾斜面２３０Ｄは、直線偏光子２１０とは反対側にある。
【００７３】
また、この第一の実施例においては、図１０に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で同じ向きに立ち上がっている。よって、図９に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて同じ向きとなっている。
【００７４】
この第一の実施例に係る円偏光板２００Ａは、例えば、転写体（図示せず。）に含まれる液晶硬化層を、直線偏光子２１０に貼り合わせ、基材を剥離して、直線偏光子２１０上に第一液晶硬化層２２０を形成する、第一の転写工程と；転写体（図示せず。）に含まれる液晶硬化層を、第一液晶硬化層２２０に貼り合わせ、基材を剥離して、第一液晶硬化層２２０上に第二液晶硬化層２３０を形成する、第二の転写工程と；を含む製造方法によって、製造できる。よって、円偏光板２００Ａは、転写体に含まれる液晶硬化層の貼り合わせを２回含む製造方法によって製造できる。よって、貼り合せの回数を少なくできるので、製造を簡単に行える。また、第一液晶硬化層２２０の形成用の転写体、及び、第二液晶硬化層２３０の形成用の転写体として、共通の転写体を用いることが可能であるので、省コスト化が可能である。
【００７５】
（４．２．長尺の円偏光板の第二の実施例）
図１１は、第二の実施例に係る長尺の円偏光板２００Ｂを分解して模式的に示す斜視図である。また、図１２は、第二の実施例に係る長尺の円偏光板２００Ｂを、第一液晶硬化層２２０の遅相軸及び厚み方向の両方に平行な平面で切った断面を模式的に示す断面図である。
【００７６】
図１１及び図１２に示す第二の実施例に係る長尺の円偏光板２００Ｂは、第一液晶硬化層２２０の高傾斜面２２０Ｕ及び第二液晶硬化層２３０の高傾斜面２３０Ｕが直線偏光子２１０に向いている。よって、第一液晶硬化層２２０の低傾斜面２２０Ｄ及び第二液晶硬化層２３０の低傾斜面２３０Ｄは、直線偏光子２１０とは反対側にある。
【００７７】
また、この第二の実施例においては、図１２に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で逆の向きに立ち上がっている。よって、図１１に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて逆向きとなっている。
【００７８】
この第二の実施例に係る円偏光板２００Ｂは、例えば、第一の実施例と同じく、転写体に含まれる液晶硬化層の貼り合わせを２回含む製造方法によって製造できる。よって、貼り合せの回数を少なくできるので、製造を簡単に行える。また、第一液晶硬化層２２０の形成用の転写体、及び、第二液晶硬化層２３０の形成用の転写体として、共通の転写体を用いることが可能であるので、省コスト化が可能である。
【００７９】
さらに、図１２に示した第一液晶硬化層２２０及び第二液晶硬化層２３０に含まれる液晶性化合物の分子のダイレクタＤ２２０及びＤ２３０から分かるように、第一液晶硬化層２２０のレターデーションの方位依存性と、第二液晶硬化層２３０のレターデーションの方位依存性とを、相殺することができる。よって、円偏光板２００Ｂは、層平面の傾斜方向における反射抑制能力の方位依存性を抑制できる。
【００８０】
（４．３．長尺の円偏光板の第三の実施例）
図１３は、第三の実施例に係る長尺の円偏光板２００Ｃを分解して模式的に示す斜視図である。また、図１４は、第三の実施例に係る長尺の円偏光板２００Ｃを、第一液晶硬化層２２０の遅相軸及び厚み方向の両方に平行な平面で切った断面を模式的に示す断面図である。
【００８１】
図１３及び図１４に示す第三の実施例に係る長尺の円偏光板２００Ｃは、第一液晶硬化層２２０の高傾斜面２２０Ｕ及び第二液晶硬化層２３０の低傾斜面２３０Ｄが直線偏光子２１０に向いている。よって、第一液晶硬化層２２０の低傾斜面２２０Ｄ及び第二液晶硬化層２３０の高傾斜面２３０Ｕは、直線偏光子２１０とは反対側にある。
【００８２】
また、この第三の実施例においては、図１４に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で同じ向きに立ち上がっている。よって、図１３に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて同じ向きとなっている。
【００８３】
この第三の実施例に係る円偏光板２００Ｃは、例えば、転写体（図示せず。）に含まれる液晶硬化層を、直線偏光子２１０に貼り合わせ、基材を剥離して、直線偏光子２１０上に第一液晶硬化層２２０を形成する、第一の転写工程と；転写体（図示せず。）に含まれる液晶硬化層を、長尺のフィルム部材（図示せず。）に貼り合わせ、基材を剥離して、複層フィルム（図示せず。）を得る第二の転写工程と；複層フィルムに含まれる液晶硬化層を、第一液晶硬化層２２０に貼り合わせ、基材を剥離して、第一液晶硬化層２２０上に第二液晶硬化層２３０を形成する、第三の転写工程と；を含む製造方法によって、製造できる。よって、円偏光板２００Ｃは、転写体に含まれる液晶硬化層の貼り合わせを３回含む製造方法によって製造できる。よって、貼り合せの回数を少なくできるので、製造を簡単に行える。
【００８４】
さらに、図１４に示した第一液晶硬化層２２０及び第二液晶硬化層２３０に含まれる液晶性化合物の分子のダイレクタＤ２２０及びＤ２３０から分かるように、第一液晶硬化層２２０のレターデーションの方位依存性と、第二液晶硬化層２３０のレターデーションの方位依存性とを、相殺することができる。よって、円偏光板２００Ｃは、層平面の傾斜方向における反射抑制能力の方位依存性を抑制できる。
【００８５】
（４．４．長尺の円偏光板の第四の実施例）
図１５は、第四の実施例に係る長尺の円偏光板２００Ｄを分解して模式的に示す斜視図である。また、図１６は、第四の実施例に係る長尺の円偏光板２００Ｄを、第一液晶硬化層２２０の遅相軸及び厚み方向の両方に平行な平面で切った断面を模式的に示す断面図である。
【００８６】
図１５及び図１６に示す第四の実施例に係る長尺の円偏光板２００Ｄは、第一液晶硬化層２２０の高傾斜面２２０Ｕ及び第二液晶硬化層２３０の低傾斜面２３０Ｄが直線偏光子２１０に向いている。よって、第一液晶硬化層２２０の低傾斜面２２０Ｄ及び第二液晶硬化層２３０の高傾斜面２３０Ｕは、直線偏光子２１０とは反対側にある。
【００８７】
また、この第四の実施例においては、図１６に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で逆の向きに立ち上がっている。よって、図１５に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて逆向きとなっている。
【００８８】
この第四の実施例に係る円偏光板２００Ｄは、例えば、第三の実施例と同じく、転写体に含まれる液晶硬化層の貼り合わせを３回含む製造方法によって製造できる。よって、貼り合せの回数を少なくできるので、製造を簡単に行える。
【００８９】
（４．５．長尺の円偏光板の第五の実施例）
図１７は、第五の実施例に係る長尺の円偏光板２００Ｅを分解して模式的に示す斜視図である。また、図１８は、第五の実施例に係る長尺の円偏光板２００Ｅを、第一液晶硬化層２２０の遅相軸及び厚み方向の両方に平行な平面で切った断面を模式的に示す断面図である。
【００９０】
図１７及び図１８に示す第五の実施例に係る長尺の円偏光板２００Ｅは、第一液晶硬化層２２０の低傾斜面２２０Ｄ及び第二液晶硬化層２３０の高傾斜面２３０Ｕが直線偏光子２１０に向いている。よって、第一液晶硬化層２２０の高傾斜面２２０Ｕ及び第二液晶硬化層２３０の低傾斜面２３０Ｄは、直線偏光子２１０とは反対側にある。
【００９１】
また、この第五の実施例においては、図１８に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で同じ向きに立ち上がっている。よって、図１７に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて同じ向きとなっている。
【００９２】
この第五の実施例に係る円偏光板２００Ｅは、例えば、転写体（図示せず。）に含まれる液晶硬化層を、長尺のフィルム部材（図示せず。）に貼り合わせ、基材を剥離して、複層フィルム（図示せず。）を得る第一の転写工程と；複層フィルムに含まれる液晶硬化層を、直線偏光子２１０に貼り合わせ、基材を剥離して、直線偏光子２１０上に第一液晶硬化層２２０を形成する、第二の転写工程と；転写体（図示せず。）に含まれる液晶硬化層を、第一液晶硬化層２２０に貼り合わせ、基材を剥離して、第一液晶硬化層２２０上に第二液晶硬化層２３０を形成する、第三の転写工程と；を含む製造方法によって、製造できる。よって、円偏光板２００Ｅは、例えば、転写体に含まれる液晶硬化層の貼り合わせを３回含む製造方法によって製造できる。
また、この第五の実施例に係る円偏光板２００Ｅは、例えば、転写体（図示せず。）に含まれる液晶硬化層を、別の転写体（図示せず。）に含まれる液晶硬化層に貼り合わせ、一方の転写体の基材を剥離して、第一液晶硬化層、第二液晶硬化層及び基材をこの順で備える複層フィルム（図示せず。）を得る第四の転写工程と；複層フィルムに含まれる第一液晶硬化層を、直線偏光子２１０に貼り合わせ、基材を剥離して、直線偏光子２１０上に第一液晶硬化層２２０及び第二液晶硬化層２３０を形成する、第五の転写工程と；を含む製造方法によって、製造できる。よって、円偏光板２００Ｅは、例えば、転写体に含まれる液晶硬化層の貼り合わせを２回含む製造方法によって製造できる。
よって、貼り合せの回数を少なくできるので、製造を簡単に行える。
【００９３】
さらに、図１８に示した第一液晶硬化層２２０及び第二液晶硬化層２３０に含まれる液晶性化合物の分子のダイレクタＤ２２０及びＤ２３０から分かるように、第一液晶硬化層２２０のレターデーションの方位依存性と、第二液晶硬化層２３０のレターデーションの方位依存性とを、相殺することができる。よって、円偏光板２００Ｅは、層平面の傾斜方向における反射抑制能力の方位依存性を抑制できる。
【００９４】
（４．６．長尺の円偏光板の第六の実施例）
図１９は、第六の実施例に係る長尺の円偏光板２００Ｆを分解して模式的に示す斜視図である。また、図２０は、第六の実施例に係る長尺の円偏光板２００Ｆを、第一液晶硬化層２２０の遅相軸及び厚み方向の両方に平行な平面で切った断面を模式的に示す断面図である。
【００９５】
図１９及び図２０に示す第六の実施例に係る長尺の円偏光板２００Ｆは、第一液晶硬化層２２０の低傾斜面２２０Ｄ及び第二液晶硬化層２３０の高傾斜面２３０Ｕが直線偏光子２１０に向いている。よって、第一液晶硬化層２２０の高傾斜面２２０Ｕ及び第二液晶硬化層２３０の低傾斜面２３０Ｄは、直線偏光子２１０とは反対側にある。
【００９６】
また、この第六の実施例においては、図２０に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で逆の向きに立ち上がっている。よって、図１９に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて逆向きとなっている。
【００９７】
この第六の実施例に係る円偏光板２００Ｂは、例えば、第五の実施例と同じく、転写体に含まれる液晶硬化層の貼り合わせを２回又は３回含む製造方法によって製造できる。よって、貼り合せの回数を少なくできるので、製造を簡単に行える。
【００９８】
［５．比較例としての円偏光板の説明］
以下、上述した第一〜第六の実施例との対比のため、比較例について説明する。下記の比較例においては、第一〜第六の実施例と同じく、上述した要件（ｘ１）〜（ｘ３）を満たす例を示す。
【００９９】
（５．１．長尺の円偏光板の第一の比較例）
図２１は、第一の比較例に係る長尺の円偏光板９００Ａを分解して模式的に示す斜視図である。また、図２２は、第一の比較例に係る長尺の円偏光板９００Ａを、第一液晶硬化層２２０の遅相軸及び厚み方向の両方に平行な平面で切った断面を模式的に示す断面図である。
【０１００】
図２１及び図２２に示す第一の比較例に係る長尺の円偏光板９００Ａは、長尺の直線偏光子２１０、長尺の第一液晶硬化層２２０及び長尺の第二液晶硬化層２３０を有する。ただし、第一液晶硬化層２２０の低傾斜面２２０Ｄ及び第二液晶硬化層２３０の低傾斜面２３０Ｄが直線偏光子２１０に向いている。よって、第一液晶硬化層２２０の高傾斜面２２０Ｕ及び第二液晶硬化層２３０の高傾斜面２３０Ｕは、直線偏光子２１０とは反対側にある。
【０１０１】
また、この第一の比較例においては、図２２に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で同じ向きに立ち上がっている。よって、図２１に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて同じ向きとなっている。
【０１０２】
この第一の比較例に係る円偏光板９００Ａは、例えば、第一の転写体（図示せず。）に含まれる液晶硬化層を、長尺の第一のフィルム部材（図示せず。）に貼り合わせ、基材を剥離して、第一の複層フィルム（図示せず。）を得る第一の転写工程と；第一の複層フィルムに含まれる液晶硬化層を、直線偏光子２１０に貼り合わせ、基材を剥離して、直線偏光子２１０上に第一液晶硬化層２２０を形成する、第二の転写工程と；第二の転写体（図示せず。）に含まれる液晶硬化層を、長尺の第二のフィルム部材（図示せず。）に貼り合わせ、基材を剥離して、第二の複層フィルム（図示せず。）を得る第三の転写工程と；第二の複層フィルムに含まれる液晶硬化層を、第一液晶硬化層２２０に貼り合わせ、基材を剥離して、第一液晶硬化層２２０上に第二液晶硬化層２３０を形成する、第四の転写工程と；を含む製造方法によって、製造できる。よって、円偏光板２００Ｃは、転写体に含まれる液晶硬化層の貼り合わせを４回行うことが求められるので、貼り合せの回数を少なくできない。
【０１０３】
（５．２．長尺の円偏光板の第二の比較例）
図２３は、第二の比較例に係る長尺の円偏光板９００Ｂを分解して模式的に示す斜視図である。また、図２４は、第二の比較例に係る長尺の円偏光板９００Ｂを、第一液晶硬化層２２０の遅相軸及び厚み方向の両方に平行な平面で切った断面を模式的に示す断面図である。
【０１０４】
図２３及び図２４に示す第二の比較例に係る長尺の円偏光板９００Ｂは、長尺の直線偏光子２１０、長尺の第一液晶硬化層２２０及び長尺の第二液晶硬化層２３０を有する。ただし、第一液晶硬化層２２０の低傾斜面２２０Ｄ及び第二液晶硬化層２３０の低傾斜面２３０Ｄが直線偏光子２１０に向いている。よって、第一液晶硬化層２２０の高傾斜面２２０Ｕ及び第二液晶硬化層２３０の高傾斜面２３０Ｕは、直線偏光子２１０とは反対側にある。
【０１０５】
また、この第二の比較例においては、図２４に示すように、第一液晶硬化層２２０に含まれる液晶性化合物の分子のダイレクタＤ２２０と、第二液晶硬化層２３０に含まれる液晶性化合物の分子のダイレクタＤ２３０とが、面内方向で逆の向きに立ち上がっている。よって、図２３に示すように、第一液晶硬化層２２０に含まれる液晶性化合物の分子のチルト方向Ｔ２２０と、第二液晶硬化層２３０に含まれる液晶性化合物の分子のチルト方向Ｔ２３０とは、長尺方向ＡＭＤにおいて逆向きとなっている。
【０１０６】
この第二の比較例に係る円偏光板９００Ｂを製造するためには、第一の比較例と同じく、転写体に含まれる液晶硬化層の貼り合わせを４回行うことが求められるので、貼り合せの回数を少なくできない。
【０１０７】
［６．長尺の転写体の製造方法］
上述した実施形態に係る長尺の円偏光板は、長尺の基材と、この基材上に形成された長尺の液晶硬化層とを備える長尺の転写体を用いて製造される。この転写体において、液晶硬化層は、通常、基材とは反対側にある面としての高傾斜面と、基材側にある面としての低傾斜面とを有する。このような転写体は、例えば、基材上において、
（ｉ）液晶組成物の層を形成する工程と、
（ii）液晶組成物の層に含まれる液晶性化合物を配向させる工程と、
（iii）液晶組成物の層を硬化させる工程と、
をこの順で含む製造方法によって、製造できる。
【０１０８】
（６．１．液晶組成物）
液晶組成物は、液晶性化合物を含む。この液晶組成物は、２種類以上の成分を含む材料だけでなく、１種類の液晶性化合物のみを含む材料を包含する。
【０１０９】
液晶性化合物は、液晶性を有する化合物であり、通常、当該液晶性化合物を配向させた場合に、液晶相を呈することができる。
【０１１０】
液晶性化合物として、逆分散液晶性化合物を用いてもよく、順分散液晶性化合物を用いてもよく、逆分散液晶性化合物と順分散液晶性化合物との組み合わせを用いてもよい。逆分散液晶性化合物とは、逆波長分散性の複屈折を発現できる液晶性化合物である。また、逆波長分散性の複屈折を発現できる液晶性化合物とは、当該液晶性化合物の層を形成し、その層において液晶性化合物を配向させた際に、逆波長分散性の複屈折を発現する液晶性化合物をいう。他方、順分散液晶性化合物とは、順波長分散性の複屈折を発現できる液晶性化合物である。また、順波長分散性の複屈折を発現できる液晶性化合物とは、当該液晶性化合物の層を形成し、その層において液晶性化合物を配向させた際に、順波長分散性の複屈折を発現する液晶性化合物をいう。
【０１１１】
通常は、液晶性化合物をホモジニアス配向させた場合に、液晶性化合物の層が示す複屈折の波長分散性を調べることで、その液晶性化合物が示す複屈折の波長分散性を確認できる。液晶性化合物をホモジニアス配向させる、とは、当該液晶性化合物を含む層を形成し、その層における液晶性化合物の分子の屈折率楕円体において最大の屈折率の方向を、前記層の面に平行なある一の方向に配向させることをいう。また、前記の層の複屈折は、「（層の面内レターデーション）÷（層の厚み）」から求められる。
【０１１２】
中でも、広い波長範囲において外光の反射を抑制する観点から、液晶性化合物としては、逆分散液晶性化合物が好ましい。
【０１１３】
逆分散液晶性化合物の複屈折は、当該逆分散液晶性化合物の分子の屈折率楕円体において、最大の屈折率を示す方向の屈折率と、この方向に交差する別の方向の屈折率との差として発現しうる。また、逆分散液晶性化合物の分子構造に応じて、前記の各方向の屈折率の波長分散性は、異なりうる。例えば、ある逆分散液晶性化合物は、屈折率が相対的に大きいある方向では、長波長で測定した屈折率は、短波長で測定した屈折率よりも小さくなるが、それらの差は小さい。他方、屈折率が相対的に小さい別の方向では、長波長で測定した屈折率は、短波長で測定した屈折率よりも小さくなり、且つ、それらの差は大きい。このような例の液晶性化合物では、前記方向間での屈折率差は、測定波長が短いと小さく、測定波長が長いと大きくなる。その結果、この逆分散液晶性化合物は、逆波長分散性の複屈折を発現できる。
【０１１４】
液晶性化合物は、重合性を有することが好ましい。よって、液晶性化合物は、その分子が、アクリロイル基、メタクリロイル基、及びエポキシ基等の重合性基を含むことが好ましい。液晶性化合物の分子１つ当たりの重合性基の数は、１個でもよいが、２個以上が好ましい。重合性を有する液晶性化合物は、液晶相を呈した状態で重合し、液晶相における分子の配向状態を維持したまま重合体となることができる。よって、液晶硬化層において液晶性化合物の配向状態を固定したり、液晶性化合物の重合度を高めて液晶硬化層の機械的強度を高めたりすることが可能である。
【０１１５】
液晶性化合物の分子量は、好ましくは３００以上、より好ましくは５００以上、特に好ましくは８００以上であり、好ましくは２０００以下、より好ましくは１７００以下、特に好ましくは１５００以下である。このような範囲の分子量を有する液晶性化合物を用いることにより、液晶組成物の塗工性を特に良好にできる。
【０１１６】
測定波長５５０ｎｍにおける液晶性化合物の複屈折Δｎは、好ましくは０．０１以上、より好ましくは０．０３以上であり、好ましくは０．１５以下、より好ましくは０．１０以下である。このような範囲の複屈折Δｎを有する液晶性化合物を用いる場合、通常は、配向欠陥の少ない液晶硬化層を得やすい。
【０１１７】
液晶性化合物の複屈折は、例えば、下記の方法により測定できる。
液晶性化合物の層を作製し、その層に含まれる液晶性化合物をホモジニアス配向させる。その後、その層の面内レターデーションを測定する。そして、「（層の面内レターデーション）÷（層の厚み）」から、液晶性化合物の複屈折を求めることができる。この際、面内レターデーション及び厚みの測定を容易にするために、ホモジニアス配向させた液晶性化合物の層は、硬化させてもよい。
【０１１８】
液晶性化合物は、１種類を単独で用いてもよく、２種類以上を任意の比率で組み合わせて用いてもよい。
【０１１９】
液晶性化合物の例としては、下記式（Ｉ）で表される液晶性化合物が挙げられる。式（Ｉ）で表される液晶性化合物は、通常、逆波長分散性の複屈折を発現できる。
【０１２０】
【化１】
2020091423.tif 000003
【０１２１】
式（Ｉ）において、Ａｒは、芳香族複素環、複素環、および芳香族炭化水素環の少なくとも１つを有し、置換されていてもよい、炭素原子数６〜６７の２価の有機基を表す。芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジル環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環等が挙げられる。複素環としては、例えば、１，３−ジチオラン環、ピロリジン、ピペラジン等が挙げられる。芳香族炭化水素環としては、例えば、フェニル環、ナフタレン環等が挙げられる。
【０１２２】
Ａｒの好ましい例としては、例えば、下記式（II−１）〜式（II−４）のいずれかで表される基が挙げられる。式（II−１）〜式（II−４）において、＊は、Ｚ１又はＺ２との結合位置を表す。また、Ａｒは、ベンゾチアゾール環を有することが好ましい。
【０１２３】
【化２】
2020091423.tif 000004
【０１２４】
前記の式（II−１）〜式（II−４）において、Ｅ１及びＥ２は、それぞれ独立して、−ＣＲ１１Ｒ１２−、−Ｓ−、−ＮＲ１１−、−ＣＯ−及び−Ｏ−からなる群より選ばれる基を表す。また、Ｒ１１及びＲ１２は、それぞれ独立して、水素原子、又は、炭素原子数１〜４のアルキル基を表す。中でも、Ｅ１及びＥ２は、それぞれ独立して、−Ｓ−であることが好ましい。
【０１２５】
前記の式（II−１）〜式（II−４）において、Ｄ１〜Ｄ２は、それぞれ独立して、置換基を有していてもよい非環状基を表す。Ｄ１及びＤ２は、一緒になって環を形成していてもよい。Ｄ１〜Ｄ２が表す基の炭素原子数（置換基の炭素原子数を含む。）は、それぞれ独立して、通常、１〜１００である。
【０１２６】
Ｄ１〜Ｄ２における非環状基の炭素原子数は、１〜１３が好ましい。Ｄ１〜Ｄ２における非環状基としては、例えば、炭素原子数１〜６のアルキル基；シアノ基；カルボキシル基；炭素原子数１〜６のフルオロアルキル基；炭素原子数１〜６のアルコキシ基；−Ｃ（＝Ｏ）−ＣＨ３；−Ｃ（＝Ｏ）ＮＨＰｈ；−Ｃ（＝Ｏ）−ＯＲｘ；が挙げられる。中でも、非環状基としては、シアノ基、カルボキシル基、−Ｃ（＝Ｏ）−ＣＨ３、−Ｃ（＝Ｏ）ＮＨＰｈ、−Ｃ（＝Ｏ）−ＯＣ２Ｈ５、−Ｃ（＝Ｏ）−ＯＣ４Ｈ９、−Ｃ（＝Ｏ）−ＯＣＨ（ＣＨ３）２、−Ｃ（＝Ｏ）−ＯＣＨ２ＣＨ２ＣＨ（ＣＨ３）−ＯＣＨ３、−Ｃ（＝Ｏ）−ＯＣＨ２ＣＨ２Ｃ（ＣＨ３）２−ＯＨ、及び−Ｃ（＝Ｏ）−ＯＣＨ２ＣＨ（ＣＨ２ＣＨ３）−Ｃ４Ｈ９、が好ましい。前記のＰｈは、フェニル基を表す。また、前記のＲｘは、炭素原子数１〜１２の有機基を表す。Ｒｘの具体例としては、炭素原子数１〜１２のアルコキシ基、または、水酸基で置換されていてもよい炭素原子数１〜１２のアルキル基が挙げられる。
【０１２７】
Ｄ１〜Ｄ２における非環状基が有しうる置換基としては、例えば、フッ素原子、塩素原子等の、ハロゲン原子；シアノ基；メチル基、エチル基、プロピル基等の、炭素原子数１〜６のアルキル基；ビニル基、アリル基等の、炭素原子数２〜６のアルケニル基；トリフルオロメチル基等の、炭素原子数１〜６のハロゲン化アルキル基；ジメチルアミノ基等の、炭素原子数１〜１２のＮ，Ｎ−ジアルキルアミノ基；メトキシ基、エトキシ基、イソプロポキシ基等の、炭素原子数１〜６のアルコキシ基；ニトロ基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。置換基の数は、一つでもよく、複数でもよい。また、複数の置換基は、互いに同一であってもよく、異なっていてもよい。置換基の数は、一つでもよく、複数でもよい。また、複数の置換基は、互いに同一であってもよく、異なっていてもよい。
【０１２８】
Ｒａは、炭素原子数１〜６のアルキル基；並びに、炭素原子数１〜６のアルキル基若しくは炭素原子数１〜６のアルコキシ基を置換基として有していてもよい、炭素原子数６〜２０の芳香族炭化水素環基；からなる群より選ばれる基を表す。
【０１２９】
Ｒｂは、置換基を有していてもよい炭素原子数１〜２０のアルキル基；置換基を有していてもよい炭素原子数２〜２０のアルケニル基；置換基を有していてもよい炭素原子数３〜１２のシクロアルキル基；及び、置換基を有していてもよい炭素原子数６〜１２の芳香族炭化水素環基；からなる群より選ばれる基を表す。
【０１３０】
Ｒｂにおける炭素原子数１〜２０のアルキル基の炭素原子数は、好ましくは１〜１２、より好ましくは４〜１０である。Ｒｂにおける炭素原子数１〜２０のアルキル基としては、例えば、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、およびｎ−イコシル基等が挙げられる。
【０１３１】
Ｒｂにおける炭素原子数１〜２０のアルキル基が有しうる置換基としては、例えば、フッ素原子、塩素原子等の、ハロゲン原子；シアノ基；ジメチルアミノ基等の、炭素原子数２〜１２のＮ，Ｎ−ジアルキルアミノ基；メトキシ基、エトキシ基、イソプロポキシ基、ブトキシ基等の、炭素原子数１〜２０のアルコキシ基；メトキシメトキシ基、メトキシエトキシ基等の、炭素原子数１〜１２のアルコキシ基で置換された炭素原子数１〜１２のアルコキシ基；ニトロ基；フェニル基、ナフチル基等の、炭素原子数６〜２０の芳香族炭化水素環基；トリアゾリル基、ピロリル基、フラニル基、チエニル基、チアゾリル基、ベンゾチアゾール−２−イルチオ基等の、炭素原子数２〜２０の芳香族複素環基；シクロプロピル基、シクロペンチル基、シクロヘキシル基等の、炭素原子数３〜８のシクロアルキル基；シクロペンチルオキシ基、シクロヘキシルオキシ基等の、炭素原子数３〜８のシクロアルキルオキシ基；テトラヒドロフラニル基、テトラヒドロピラニル基、ジオキソラニル基、ジオキサニル基等の、炭素原子数２〜１２の環状エーテル基；フェノキシ基、ナフトキシ基等の、炭素原子数６〜１４のアリールオキシ基；トリフルオロメチル基、ペンタフルオロエチル基、−ＣＨ２ＣＦ３等の、１個以上の水素原子がフッ素原子で置換された炭素原子数１〜１２のフルオロアルキル基；ベンゾフリル基；ベンゾピラニル基；ベンゾジオキソリル基；及び、ベンゾジオキサニル基；等が挙げられる。置換基の数は、一つでもよく、複数でもよい。また、複数の置換基は、互いに同一であってもよく、異なっていてもよい。
【０１３２】
Ｒｂにおける炭素原子数２〜２０のアルケニル基の炭素原子数は、好ましくは２〜１２である。Ｒｂにおける炭素原子数２〜２０のアルケニル基としては、例えば、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、およびイコセニル基等が挙げられる。
【０１３３】
Ｒｂにおける炭素原子数２〜２０のアルケニル基が有しうる置換基としては、例えば、Ｒｂにおける炭素原子数１〜２０のアルキル基が有しうる置換基と同じ例が挙げられる。置換基の数は、一つでもよく、複数でもよい。また、複数の置換基は、互いに同一であってもよく、異なっていてもよい。
【０１３４】
Ｒｂにおける炭素原子数３〜１２のシクロアルキル基としては、例えば、シクロプロピル基、シクロブチル基、シクロペンチル基、シクロヘキシル基、及びシクロオクチル基等が挙げられる。中でも、シクロアルキル基としては、シクロペンチル基、及びシクロヘキシル基が好ましい。
【０１３５】
Ｒｂにおける炭素原子数３〜１２のシクロアルキル基が有しうる置換基としては、例えば、フッ素原子、塩素原子等の、ハロゲン原子；シアノ基；ジメチルアミノ基等の、炭素原子数２〜１２のＮ，Ｎ−ジアルキルアミノ基；メチル基、エチル基、プロピル基等の、炭素原子数１〜６のアルキル基；メトキシ基、エトキシ基、イソプロポキシ基等の、炭素原子数１〜６のアルコキシ基；ニトロ基；および、フェニル基、ナフチル基等の、炭素原子数６〜２０の芳香族炭化水素環基；等が挙げられる。中でも、シクロアルキル基の置換基としては、フッ素原子、塩素原子等の、ハロゲン原子；シアノ基；メチル基、エチル基、プロピル基等の、炭素原子数１〜６のアルキル基；メトキシ基、エトキシ基、イソプロポキシ基等の、炭素原子数１〜６のアルコキシ基；ニトロ基；および、フェニル基、ナフチル基等の、炭素原子数６〜２０の芳香族炭化水素環基；が好ましい。置換基の数は、一つでもよく、複数でもよい。また、複数の置換基は、互いに同一であってもよく、異なっていてもよい。
【０１３６】
Ｒｂにおける炭素原子数６〜１２の芳香族炭化水素環基としては、例えば、フェニル基、１−ナフチル基、２−ナフチル基等が挙げられる。中でも、芳香族炭化水素環基としては、フェニル基が好ましい。
【０１３７】
Ｒｂにおける炭素原子数６〜１２の芳香族炭化水素環基が有しうる置換基としては、例えば、フッ素原子、塩素原子等の、ハロゲン原子；シアノ基；ジメチルアミノ基等の、炭素原子数２〜１２のＮ，Ｎ−ジアルキルアミノ基；メトキシ基、エトキシ基、イソプロポキシ基、ブトキシ基等の、炭素原子数１〜２０のアルコキシ基；メトキシメトキシ基、メトキシエトキシ基等の、炭素原子数１〜１２のアルコキシ基で置換された炭素原子数１〜１２のアルコキシ基；ニトロ基；トリアゾリル基、ピロリル基、フラニル基、チオフェニル基等の、炭素原子数２〜２０の芳香族複素環基；シクロプロピル基、シクロペンチル基、シクロヘキシル基等の、炭素原子数３〜８のシクロアルキル基；シクロペンチルオキシ基、シクロヘキシルオキシ基等の、炭素原子数３〜８のシクロアルキルオキシ基；テトラヒドロフラニル基、テトラヒドロピラニル基、ジオキソラニル基、ジオキサニル基等の、炭素原子数２〜１２の環状エーテル基；フェノキシ基、ナフトキシ基等の、炭素原子数６〜１４のアリールオキシ基；トリフルオロメチル基、ペンタフルオロエチル基、−ＣＨ２ＣＦ３等の、１個以上の水素原子がフッ素原子で置換された炭素原子数１〜１２のフルオロアルキル基；−ＯＣＦ３；ベンゾフリル基；ベンゾピラニル基；ベンゾジオキソリル基；ベンゾジオキサニル基；等が挙げられる。中でも、芳香族炭化水素環基の置換基としては、フッ素原子、塩素原子等の、ハロゲン原子；シアノ基；メトキシ基、エトキシ基、イソプロポキシ基、ブトキシ基等の、炭素原子数１〜２０のアルコキシ基；ニトロ基；フラニル基、チオフェニル基等の、炭素原子数２〜２０の芳香族複素環基；シクロプロピル基、シクロペンチル基、シクロヘキシル基等の、炭素原子数３〜８のシクロアルキル基；トリフルオロメチル基、ペンタフルオロエチル基、−ＣＨ２ＣＦ３等の、１個以上の水素原子がフッ素原子で置換された炭素原子数１〜１２のフルオロアルキル基；−ＯＣＦ３；が好ましい。置換基の数は、一つでもよく、複数でもよい。また、複数の置換基は、互いに同一であってもよく、異なっていてもよい。
【０１３８】
Ｄ１及びＤ２が一緒になって環を形成している場合、前記のＤ１及びＤ２によって環を含む有機基が形成される。この有機基としては、例えば、下記式で表される基が挙げられる。下記式において、＊は、各有機基が、Ｄ１及びＤ２が結合する炭素と結合する位置を表す。
【０１３９】
【化３】
2020091423.tif 000005
【０１４０】
Ｒ＊は、炭素原子数１〜３のアルキル基を表す。
Ｒ＊＊は、炭素原子数１〜３のアルキル基、及び、置換基を有していてもよいフェニル基からなる群より選ばれる基を表す。
Ｒ＊＊＊は、炭素原子数１〜３のアルキル基、及び、置換基を有していてもよいフェニル基からなる群より選ばれる基を表す。
Ｒ＊＊＊＊は、水素原子、炭素原子数１〜３のアルキル基、水酸基、及び、−ＣＯＯＲ１３からなる群より選ばれる基を表す。Ｒ１３は、炭素原子数１〜３のアルキル基を表す。
フェニル基が有しうる置換基としては、例えば、ハロゲン原子、アルキル基、アルケニル基、アリール基、ヘテロ環基、ヒドロキシル基、カルボキシル基、アルコキシ基、アリールオキシ基、アシルオキシ基、シアノ基及びアミノ基が挙げられる。中でも、置換基としては、ハロゲン原子、アルキル基、シアノ基及びアルコキシ基が好ましい。フェニル基が有する置換基の数は、一つでもよく、複数でもよい。また、複数の置換基は、互いに同一であってもよく、異なっていてもよい。
【０１４１】
前記の式（II−１）〜式（II−４）において、Ｄ３は、−Ｃ（Ｒｆ）＝Ｎ−Ｎ（Ｒｇ）Ｒｈ、−Ｃ（Ｒｆ）＝Ｎ−Ｎ＝Ｃ（Ｒｇ）Ｒｈ、及び、−Ｃ（Ｒｆ）＝Ｎ−Ｎ＝Ｒｉからなる群より選ばれる基を表す。Ｄ３が表す基の炭素原子数（置換基の炭素原子数を含む。）は、通常、３〜１００である。
【０１４２】
Ｒｆは、水素原子；並びに、メチル基、エチル基、プロピル基、及びイソプロピル基等の、炭素原子数１〜６のアルキル基；からなる群より選ばれる基を表す。
【０１４３】
Ｒｇは、水素原子；並びに、置換基を有していてもよい炭素原子数１〜３０の有機基；からなる群より選ばれる基を表す。
【０１４４】
Ｒｇにおける置換基を有していてもよい炭素原子数１〜３０の有機基としては、例えば、置換基を有していてもよい炭素原子数１〜２０のアルキル基；炭素原子数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、又は、−Ｃ（＝Ｏ）−に置換された基（ただし、−Ｏ−または−Ｓ−がそれぞれ２以上隣接して介在する場合を除く）；置換基を有していてもよい炭素原子数２〜２０のアルケニル基；置換基を有していてもよい炭素原子数２〜２０のアルキニル基；置換基を有していてもよい炭素原子数３〜１２のシクロアルキル基；置換基を有していてもよい炭素原子数６〜３０の芳香族炭化水素環基；置換基を有していてもよい炭素原子数２〜３０の芳香族複素環基；−Ｇｘ−Ｙｘ−Ｆｘ；−ＳＯ２Ｒａ；−Ｃ（＝Ｏ）−Ｒｂ；−ＣＳ−ＮＨ−Ｒｂ；が挙げられる。Ｒａ及びＲｂの意味は、上述した通りである。
【０１４５】
Ｒｇにおける炭素原子数１〜２０のアルキル基の好ましい炭素原子数の範囲及び例示物は、Ｒｂにおける炭素原子数１〜２０のアルキル基と同じである。
【０１４６】
Ｒｇにおける炭素原子数１〜２０のアルキル基が有しうる置換基としては、例えば、フッ素原子、塩素原子等の、ハロゲン原子；シアノ基；ジメチルアミノ基等の、炭素原子数２〜１２のＮ，Ｎ−ジアルキルアミノ基；メトキシ基、エトキシ基、イソプロポキシ基、ブトキシ基等の、炭素原子数１〜２０のアルコキシ基；メトキシメトキシ基、メトキシエトキシ基等の、炭素原子数１〜１２のアルコキシ基で置換された炭素原子数１〜１２のアルコキシ基；ニトロ基；フェニル基、ナフチル基等の、炭素原子数６〜２０の芳香族炭化水素環基；トリアゾリル基、ピロリル基、フラニル基、チオフェニル基等の、炭素原子数２〜２０の芳香族複素環基；シクロプロピル基、シクロペンチル基、シクロヘキシル基等の、炭素原子数３〜８のシクロアルキル基；シクロペンチルオキシ基、シクロヘキシルオキシ基等の、炭素原子数３〜８のシクロアルキルオキシ基；テトラヒドロフラニル基、テトラヒドロピラニル基、ジオキソラニル基、ジオキサニル基等の、炭素原子数２〜１２の環状エーテル基；フェノキシ基、ナフトキシ基等の、炭素原子数６〜１４のアリールオキシ基；１個以上の水素原子がフッ素原子で置換された炭素原子数１〜１２のフルオロアキル基；ベンゾフリル基；ベンゾピラニル基；ベンゾジオキソリル基；ベンゾジオキサニル基；−ＳＯ２Ｒａ；−ＳＲｂ；−ＳＲｂで置換された炭素原子数１〜１２のアルコキシ基；水酸基；等が挙げられる。Ｒａ及びＲｂの意味は、上述した通りである。置換基の数は、一つでもよく、複数でもよい。また、複数の置換基は、互いに同一であってもよく、異なっていてもよい。
【０１４７】
Ｒｇにおける炭素原子数２〜２０のアルケニル基の好ましい炭素原子数の範囲及び例示物は、Ｒｂにおける炭素原子数２〜２０のアルケニル基と同じである。
【０１４８】
Ｒｇにおける炭素原子数２〜２０のアルケニル基が有しうる置換基としては、例えば、Ｒｇにおける炭素原子数１〜２０のアルキル基が有しうる置換基と同じ例が挙げられる。置換基の数は、一つでもよく、複数でもよい。また、複数の置換基は、互いに同一であってもよく、異なっていてもよい。
【０１４９】
Ｒｇにおける炭素原子数２〜２０のアルキニル基としては、例えば、エチニル基、プロピニル基、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基、７−デカニル基等が挙げられる。
【０１５０】
Ｒｇにおける炭素原子数２〜２０のアルキニル基が有しうる置換基としては、例えば、Ｒｇにおける炭素原子数１〜２０のアルキル基が有しうる置換基と同じ例が挙げられる。置換基の数は、一つでもよく、複数でもよい。また、複数の置換基は、互いに同一であってもよく、異なっていてもよい。
【０１５１】
Ｒｇにおける炭素原子数３〜１２のシクロアルキル基としては、例えば、Ｒｂにおける炭素原子数３〜１２のシクロアルキル基と同じ例が挙げられる。
【０１５２】
Ｒｇにおける炭素原子数３〜１２のシクロアルキル基が有しうる置換基としては、例えば、Ｒｇにおける炭素原子数１〜２０のアルキル基が有しうる置換基と同じ例が挙げられる。置換基の数は、一つでもよく、複数でもよい。また、複数の置換基は、互いに同一であってもよく、異なっていてもよい。
【０１５３】
Ｒｇにおける炭素原子数６〜３０の芳香族炭化水素環基としては、例えば、例えば、フェニル基、ナフチル基等が挙げられる。中でも、芳香族炭化水素環基としては、フェニル基がより好ましい。
【０１５４】
Ｒｇにおける炭素原子数６〜３０の芳香族炭化水素環基が有しうる置換基としては、例えば、Ｄ１〜Ｄ２における非環状基が有しうる置換基と同じ例が挙げられる。置換基の数は、一つでもよく、複数でもよい。また、複数の置換基は、互いに同一であってもよく、異なっていてもよい。
【０１５５】
Ｒｇにおける炭素原子数２〜３０の芳香族複素環基としては、例えば、１−ベンゾフラニル基、２−ベンゾフラニル基、イミダゾリル基、インドリニル基、フラザニル基、オキサゾリル基、キノリル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラニル基、ピリジル基、ピリダジニル基、ピリミジニル基、ピロリル基、フタラジニル基、フラニル基、ベンゾ［ｃ］チエニル基、ベンゾ［ｂ］チエニル基、ベンゾイソオキサゾリル基、ベンゾイソチアゾリル基、ベンゾイミダゾリル基、ベンゾオキサジアゾリル基、ベンゾオキサゾリル基、ベンゾチアジアゾリル基、ベンゾチアゾリル基、ベンゾトリアジニル基、ベンゾトリアゾリル基、およびベンゾピラゾリル基等が挙げられる。中でも、芳香族複素環基としては、フラニル基、ピラニル基、チエニル基、オキサゾリル基、フラザニル基、チアゾリル基、及びチアジアゾリル基等の、単環の芳香族複素環基；並びに、ベンゾチアゾリル基、ベンゾオキサゾリル基、キノリル基、１−ベンゾフラニル基、２−ベンゾフラニル基、フタルイミド基、ベンゾ［ｃ］チエニル基、ベンゾ［ｂ］チエニル基、チアゾロピリジル基、チアゾロピラジニル基、ベンゾイソオキサゾリル基、ベンゾオキサジアゾリル基、及びベンゾチアジアゾリル基等の、縮合環の芳香族複素環基；がより好ましい。
【０１５６】
Ｒｇにおける炭素原子数２〜３０の芳香族複素環基が有しうる置換基としては、例えば、Ｄ１〜Ｄ２における非環状基が有しうる置換基と同じ例が挙げられる。置換基の数は、一つでもよく、複数でもよい。また、複数の置換基は、互いに同一であってもよく、異なっていてもよい。
【０１５７】
Ｇｘは、置換基を有していてもよい炭素原子数１〜３０の２価の脂肪族炭化水素基；並びに、置換基を有していてもよい炭素原子数３〜３０の２価の脂肪族炭化水素基に含まれる−ＣＨ２−の少なくとも一つが、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１４−Ｃ（＝Ｏ）−、−Ｃ（＝Ｏ）−ＮＲ１４−、−ＮＲ１４−、または、−Ｃ（＝Ｏ）−に置換された基（ただし、−Ｏ−または−Ｓ−がそれぞれ２以上隣接して介在する場合を除く）；からなる群より選ばれる有機基を表す。Ｒ１４は、水素原子、又は、炭素原子数１〜６のアルキル基を表す。前記「２価の脂肪族炭化水素基」は、２価の鎖状の脂肪族炭化水素基であることが好ましく、アルキレン基であることがより好ましい。
【０１５８】
Ｙｘは、−Ｏ−、−Ｃ（＝Ｏ）−、−Ｓ−、−Ｃ（＝Ｏ）−Ｏ−、−Ｏ−Ｃ（＝Ｏ）−、−Ｏ−Ｃ（＝Ｏ）−Ｏ−、−Ｃ（＝Ｏ）−Ｓ−、−Ｓ−Ｃ（＝Ｏ）−、−ＮＲ１５−Ｃ（＝Ｏ）−、−Ｃ（＝Ｏ）−ＮＲ１５−、−Ｏ−Ｃ（＝Ｏ）−ＮＲ１５−、−ＮＲ１５−Ｃ（＝Ｏ）−Ｏ−、−Ｎ＝Ｎ−、及び、−Ｃ≡Ｃ−、からなる群より選ばれる基を表す。Ｒ１５は、水素原子、又は、炭素原子数１〜６のアルキル基を表す。中でも、Ｙｘとしては、−Ｏ−、−Ｏ−Ｃ（＝Ｏ）−Ｏ−及び−Ｃ（＝Ｏ）−Ｏ−が好ましい。
【０１５９】
Ｆｘは、芳香族炭化水素環及び芳香族複素環の少なくとも一方を有する有機基を表す。この有機基の炭素原子数は、好ましくは２以上、より好ましくは７以上、更に好ましくは８以上、特に好ましくは１０以上であり、好ましくは３０以下である。前記の有機基の炭素原子数には、置換基の炭素原子を含まない。
【０１６０】
Ｆｘにおける芳香族炭化水素環としては、例えば、ベンゼン環、ナフタレン環、アントラセン環、フェナントレン環、ピレン環、フルオレン環等の、炭素原子数６〜３０の芳香族炭化水素環が挙げられる。Ｆｘが、複数の芳香族炭化水素環を有する場合、複数の芳香族炭化水素環は、互いに同じであってもよく、異なっていてもよい。
【０１６１】
Ｆｘにおける芳香族炭化水素環は、置換基を有していてもよい。Ｆｘにおける芳香族炭化水素環が有しうる置換基としては、例えば、フッ素原子、塩素原子等の、ハロゲン原子；シアノ基；メチル基、エチル基、プロピル基等の、炭素原子数１〜６のアルキル基；ビニル基、アリル基等の、炭素原子数２〜６のアルケニル基；トリフルオロメチル基、ペンタフルオロエチル基等の、炭素原子数１〜６のハロゲン化アルキル基；ジメチルアミノ基等の、炭素原子数２〜１２のＮ，Ｎ−ジアルキルアミノ基；メトキシ基、エトキシ基、イソプロポキシ基等の、炭素原子数１〜６のアルコキシ基；ニトロ基；−ＯＣＦ３；−Ｃ（＝Ｏ）−Ｒｂ；−Ｃ（＝Ｏ）−Ｏ−Ｒｂ；−Ｏ−Ｃ（＝Ｏ）−Ｒｂ；等が挙げられる。Ｒｂの意味は、上述した通りである。置換基の数は、一つでもよく、複数でもよい。また、複数の置換基は、互いに同一であってもよく、異なっていてもよい。
【０１６２】
Ｆｘにおける芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジル環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環等の、炭素原子数２〜３０の芳香族複素環が挙げられる。Ｆｘが、複数の芳香族複素環を有する場合、複数の芳香族複素環は、互いに同じであってもよく、異なっていてもよい。
【０１６３】
Ｆｘにおける芳香族複素環は、置換基を有していてもよい。Ｆｘにおける芳香族複素環が有しうる置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１６４】
Ｆｘの好ましい例としては、「芳香族炭化水素環及び芳香族複素環の少なくとも一方を有する、置換基を有していてもよい、炭素原子数２〜２０の環状基」が挙げられる。以下、この環状基を、適宜「環状基（ａ）」ということがある。
【０１６５】
環状基（ａ）が有しうる置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１６６】
環状基（ａ）の好ましい例としては、少なくとも一つの炭素原子数６〜１８の芳香族炭化水素環を有する、置換基を有していてもよい炭素原子数６〜２０の炭化水素環基が挙げられる。この炭化水素環基を、以下、適宜「炭化水素環基（ａ１）」ということがある。
【０１６７】
炭化水素環基（ａ１）としては、例えば、フェニル基（炭素原子数６）、ナフチル基（炭素原子数１０）、アントラセニル基（炭素原子数１４）、フェナントレニル基（炭素原子数１４）、ピレニル基（炭素原子数１６）、フルオレニル基（炭素原子数１３）、インダニル基（炭素原子数９）、１，２，３，４−テトラヒドロナフチル基（炭素原子数１０）、１，４−ジヒドロナフチル基（炭素原子数１０）等の、炭素原子数６〜１８の芳香族炭化水素環基が挙げられる。
【０１６８】
前記の炭化水素環基（ａ１）の具体例としては、下記式（１−１）〜（１−２１）で表される基が挙げられる。また、これらの基は、置換基を有していてもよい。下記式中、「−」は、環の任意の位置からのびる、Ｙｘとの結合手を表す。
【０１６９】
【化４】
2020091423.tif 000006
【０１７０】
環状基（ａ）の別の好ましい例としては、炭素原子数６〜１８の芳香族炭化水素環及び炭素原子数２〜１８の芳香族複素環からなる群から選ばれる１以上の芳香環を有する、置換基を有していてもよい炭素原子数２〜２０の複素環基が挙げられる。この複素環基を、以下、適宜「複素環基（ａ２）」ということがある。
【０１７１】
複素環基（ａ２）としては、例えば、フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジニル基、チアゾロピリダジニル基、チアゾロピリミジニル基、チエニル基、トリアジニル基、トリアゾリル基、ナフチリジニル基、ピラジニル基、ピラゾリル基、ピラノンニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾチアジアゾリル基、ベンゾチアゾリル基、ベンゾチオフェニル基、ベンゾトリアジニル基、ベンゾトリアゾリル基、ベンゾピラゾリル基、ペンゾピラノンニル基等の、炭素原子数２〜１８の芳香族複素環基；キサンテニル基；２，３−ジヒドロインドーリル基；９，１０−ジヒドロアクリジニル基；１，２，３，４−テトラヒドロキノリル基；ジヒドロピラニル基；テトラヒドロピラニル基；ジヒドロフラニル基；およびテトラヒドロフラニル基；が挙げられる。
【０１７２】
前記の複素環基（ａ２）の具体例としては、下記式（２−１）〜（２−５１）で表される基が挙げられる。また、これらの基は、置換基を有していてもよい。下記式中、「−」は、環の任意の位置からのびる、Ｙｘとの結合手を表す。下記式中、Ｘは、−ＣＨ２−、−ＮＲｃ−、酸素原子、硫黄原子、−ＳＯ−または−ＳＯ２−を表す。ＹおよびＺは、それぞれ独立して、−ＮＲｃ−、酸素原子、硫黄原子、−ＳＯ−または−ＳＯ２−を表す。Ｅは、−ＮＲｃ−、酸素原子または硫黄原子を表す。ここで、Ｒｃは、水素原子；または、メチル基、エチル基、プロピル基等の、炭素原子数１〜６のアルキル基を表す。（但し、各式中において酸素原子、硫黄原子、−ＳＯ−、−ＳＯ２−は、それぞれ隣接しないものとする。）。
【０１７３】
【化５】
2020091423.tif 000007
【０１７４】
Ｆｘの好ましい別の例としては、「芳香族炭化水素環及び芳香族複素環の少なくとも一方を有する、置換基を有していてもよい炭素原子数２〜２０の環状基で、少なくとも一つの水素原子が置換され、且つ、前記環状基以外の置換基を有していてもよい、炭素原子数１〜１８のアルキル基」が挙げられる。この置換されたアルキル基を、以下、適宜「置換アルキル基（ｂ）」ということがある。
【０１７５】
置換アルキル基（ｂ）における炭素原子数１〜１８のアルキル基としては、例えば、メチル基、エチル基、プロピル基、イソプロピル基などが挙げられる。
【０１７６】
置換アルキル基（ｂ）において、「芳香族炭化水素環及び芳香族複素環の少なくとも一方を有する、置換基を有していてもよい炭素原子数２〜２０の環状基」としては、例えば、環状基（ａ）として説明した範囲の基が挙げられる。
【０１７７】
置換アルキル基（ｂ）において、「芳香族炭化水素環および芳香族複素環の少なくとも一方」は、炭素原子数１〜１８のアルキル基の炭素原子に、直接に結合していてもよく、連結基を介して結合していてもよい。連結基としては、例えば、−Ｓ−、−Ｏ−、−Ｃ（＝Ｏ）−、−Ｃ（＝Ｏ）−Ｏ−、−Ｏ−Ｃ（＝Ｏ）−、−Ｏ−Ｃ（＝Ｏ）−Ｏ−、−Ｃ（＝Ｏ）−Ｓ−、−Ｓ−Ｃ（＝Ｏ）−、−ＮＲ１５−Ｃ（＝Ｏ）−、−Ｃ（＝Ｏ）−ＮＲ１５などが挙げられる。Ｒ１５の意味は、上述した通りである。よって、置換アルキル基（ｂ）における「芳香族炭化水素環及び芳香族複素環の少なくとも一方を有する、置換基を有していてもよい炭素原子数２〜２０の環状基」には、フルオレニル基、ベンゾチアゾリル基等の、芳香族炭化水素環及び芳香族複素環の少なくとも一方を有する基；置換されていてもよい芳香族炭化水素環基；置換されていてもよい芳香族複素環基；連結基を有する置換されていてもよい芳香族炭化水素環よりなる基；連結基を有する置換されていてもよい芳香族複素環よりなる基；が含まれる。
【０１７８】
置換アルキル基（ｂ）における芳香族炭化水素環基の好ましい例としては、フェニル基、ナフチル基、アントラセニル基、フェナントレニル基、ピレニル基、およびフルオレニル基等の、炭素原子数６〜２０の芳香族炭化水素環基が挙げられる。
【０１７９】
置換アルキル基（ｂ）における芳香族炭化水素環基は、置換基を有していてもよい。この置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１８０】
置換アルキル基（ｂ）における芳香族複素環基の好ましい例としては、フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラノンニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサジアゾリル基、ベンゾオキサゾリル基、ベンゾチアジアゾリル基、ベンゾチアゾリル基、ベンゾチエニル基、ベンゾトリアジニル基、ベンゾトリアゾリル基、ベンゾピラゾリル基、ペンゾピラノンニル基等の、炭素原子数２〜２０の芳香複素環基が挙げられる。
【０１８１】
置換アルキル基（ｂ）における芳香族複素環基は、置換基を有していてもよい。この置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１８２】
置換アルキル基（ｂ）における「連結基を有する芳香族炭化水素環よりなる基」及び「連結基を有する芳香族複素環よりなる基」としては、例えば、フェニルチオ基、ナフチルチオ基、アントラセニルチオ基、フェナントレニルチオ基、ピレニルチオ基、フルオレニルチオ基、フェニルオキシ基、ナフチルオキシ基、アントラセニルオキシ基、フェナントレニルオキシ基、ピレニルオキシ基、フルオレニルオキシ基、ベンゾイソオキサゾリルチオ基、ベンゾイソチアゾリルチオ基、ベンゾオキサジアゾリルチオ基、ベンゾオキサゾリルチオ基、ベンゾチアジアゾリルチオ基、ベンゾチアゾリルチオ基、ベンゾチエニルチオ基、ベンゾイソオキサゾリルオキシ基、ベンゾイソチアゾリルオキシ基、ベンゾオキサジアゾリルオキシ基、ベンゾオキサゾリルオキシ基、ベンゾチアジアゾリルオキシ基、ベンゾチアゾリルオキシ基、ベンゾチエニルオキシ基、等が挙げられる。
【０１８３】
置換アルキル基（ｂ）における「連結基を有する芳香族炭化水素環よりなる基」及び「連結基を有する芳香族複素環よりなる基」は、それぞれ、置換基を有していてもよい。この置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１８４】
置換アルキル基（ｂ）が有しうる環状基以外の置換基としては、例えば、Ｆｘにおける芳香族炭化水素環が有しうる置換基と同じ例が挙げられる。置換基の数は、一つでもよく、複数でもよい。また、複数の置換基は、互いに同一であってもよく、異なっていてもよい。
【０１８５】
置換アルキル基（ｂ）の具体例としては、下記式（３−１）〜（３−１１）で表される基が挙げられる。また、これらの基は、置換基を有していてもよい。下記式中、「−」は、環の任意の位置からのびる、Ｙｘとの結合手を表す。また、下記式中、＊は、結合位置を表す。
【０１８６】
【化６】
2020091423.tif 000008
【０１８７】
特に、Ａｒが式（II−２）で表される場合、Ｆｘは、下記式（ｉ−１）〜（ｉ−９）のいずれかで表される基であることが好ましい。また、特に、Ａｒが式（II−３）又は式（II−４）で表される場合、Ｆｘは、下記式（ｉ−１）〜（ｉ−１３）のいずれかで表される基であることが好ましい。下記式（ｉ−１）〜（ｉ−１３）で表される基は、置換基を有していてもよい。また、下記式中、＊は、結合位置を表す。
【０１８８】
【化７】
2020091423.tif 000009
【０１８９】
更には、Ａｒが式（II−２）で表される場合、Ｆｘは、下記式（ii−１）〜（ii−１８）のいずれかで表される基であることが特に好ましい。また、Ａｒが式（II−３）又は式（II−４）で表される場合、Ｆｘは、下記式（ii−１）〜（ii−２４）のいずれかで表される基であることが特に好ましい。下記式（ii−１）〜（ii−２４）で表される基は、置換基を有していてもよい。下記の式において、Ｙの意味は、上述した通りである。また、下記式中、＊は、結合位置を表す。
【０１９０】
【化８】
2020091423.tif 000010
【０１９１】
【化９】
2020091423.tif 000011
【０１９２】
Ａｒが式（II−２）で表される場合、Ｆｘ中の環構造に含まれるπ電子の総数は、８以上であることが好ましく、１０以上であることがより好ましく、２０以下であることが好ましく、１８以下であることがより好ましい。また、Ａｒが式（II−３）又は式（II−４）で表される場合、Ｆｘ中の環構造に含まれるπ電子の総数は、４以上であることが好ましく、６以上であることがより好ましく、２０以下であることが好ましく、１８以下であることがより好ましい。
【０１９３】
上述したものの中でも、Ｒｇとしては、置換基を有していてもよい炭素原子数１〜２０のアルキル基；炭素原子数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、または、−Ｃ（＝Ｏ）−に置換された基（ただし、−Ｏ−または−Ｓ−がそれぞれ２以上隣接して介在する場合を除く）；置換基を有していてもよい炭素原子数３〜１２のシクロアルキル基；置換基を有していてもよい炭素原子数６〜３０の芳香族炭化水素環基；置換基を有していてもよい炭素原子数２〜３０の芳香族複素環基；並びに、−Ｇｘ−Ｙｘ−Ｆｘ；が好ましい。その中でも、Ｒｇとしては、置換基を有していてもよい炭素原子数１〜２０のアルキル基；炭素原子数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、または、−Ｃ（＝Ｏ）−に置換された基（ただし、−Ｏ−または−Ｓ−がそれぞれ２以上隣接して介在する場合を除く）；置換基を有していてもよい炭素原子数６〜３０の芳香族炭化水素環基；並びに、−Ｇｘ−Ｙｘ−Ｆｘ；が特に好ましい。
【０１９４】
Ｒｈは、炭素原子数６〜３０の芳香族炭化水素環及び炭素原子数２〜３０の芳香族複素環からなる群より選ばれる１以上の芳香環を有する、有機基を表す。
【０１９５】
Ｒｈの好ましい例としては、（１）一以上の炭素原子数６〜３０の芳香族炭化水素環を有する、炭素原子数６〜４０の炭化水素環基、が挙げられる。この芳香族炭化水素環を有する炭化水素環基を、以下、適宜「（１）炭化水素環基」ということがある。（１）炭化水素環基の具体例としては、下記の基が挙げられる。
【０１９６】
【化１０】
2020091423.tif 000012
【０１９７】
（１）炭化水素環基は、置換基を有していてもよい。（１）炭化水素環基が有しうる置換基としては、例えば、フッ素原子、塩素原子等の、ハロゲン原子；シアノ基；メチル基、エチル基、プロピル基等の、炭素原子数１〜６のアルキル基；ビニル基、アリル基等の、炭素原子数２〜６のアルケニル基；トリフルオロメチル基等の、炭素原子数１〜６のハロゲン化アルキル基；ジメチルアミノ基等の、炭素原子数２〜１２のＮ，Ｎ−ジアルキルアミノ基；メトキシ基、エトキシ基、イソプロポキシ基等の、炭素原子数１〜６のアルコキシ基；ニトロ基；フェニル基、ナフチル基等の、炭素原子数６〜２０の芳香族炭化水素環基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。Ｒａ及びＲｂの意味は、上述した通りである。これらの中でも、ハロゲン原子、シアノ基、炭素原子数１〜６のアルキル基、および、炭素原子数１〜６のアルコキシ基、が好ましい。置換基の数は、一つでもよく、複数でもよい。また、複数の置換基は、互いに同一であってもよく、異なっていてもよい。
【０１９８】
Ｒｈの別の好ましい例としては、（２）炭素原子数６〜３０の芳香族炭化水素環及び炭素原子数２〜３０の芳香族複素環からなる群より選ばれる１以上の芳香環を有する、炭素原子数２〜４０の複素環基が挙げられる。この芳香環を有する複素環基を、以下、適宜「（２）複素環基」ということがある。（２）複素環基の具体例としては、下記の基が挙げられる。Ｒは、それぞれ独立に、水素原子又は炭素原子数１〜６のアルキル基を表す。
【０１９９】
【化１１】
2020091423.tif 000013
【０２００】
【化１２】
2020091423.tif 000014
【０２０１】
【化１３】
2020091423.tif 000015
【０２０２】
【化１４】
2020091423.tif 000016
【０２０３】
【化１５】
2020091423.tif 000017
【０２０４】
【化１６】
2020091423.tif 000018
【０２０５】
【化１７】
2020091423.tif 000019
【０２０６】
【化１８】
2020091423.tif 000020
【０２０７】
（２）複素環基は、置換基を有していてもよい。（２）複素環基が有しうる置換基としては、例えば、（１）炭化水素環基が有しうる置換基と同じ例が挙げられる。置換基の数は、一つでもよく、複数でもよい。また、複数の置換基は、互いに同一であってもよく、異なっていてもよい。
【０２０８】
Ｒｈの更に別の好ましい例としては、（３）炭素原子数６〜３０の芳香族炭化水素環基及び炭素原子数２〜３０の芳香族複素環基からなる群より選ばれる１以上の基で置換された、炭素原子数１〜１２のアルキル基が挙げられる。この置換されたアルキル基を、以下、適宜「（３）置換アルキル基」ということがある。
【０２０９】
（３）置換アルキル基における「炭素原子数１〜１２のアルキル基」としては、例えば、メチル基、エチル基、プロピル基、イソプロピル基などが挙げられる。
（３）置換アルキル基における「炭素原子数６〜３０の芳香族炭化水素環基」としては、例えば、Ｒｇにおける炭素原子数６〜３０の芳香族炭化水素環基と同じ例が挙げられる。
（３）置換アルキル基における「炭素原子数２〜３０の芳香族複素環基」としては、例えば、Ｒｇにおける炭素原子数２〜３０の芳香族複素環基と同じ例が挙げられる。
【０２１０】
（３）置換アルキル基は、更に置換基を有していてもよい。（３）置換アルキル基が有しうる置換基としては、例えば、（１）炭化水素環基が有しうる置換基と同じ例が挙げられる。置換基の数は、一つでもよく、複数でもよい。また、複数の置換基は、互いに同一であってもよく、異なっていてもよい。
【０２１１】
Ｒｈの更に別の好ましい例としては、（４）炭素原子数６〜３０の芳香族炭化水素環基及び炭素原子数２〜３０の芳香族複素環基からなる群より選ばれる１以上の基で置換された、炭素原子数２〜１２のアルケニル基が挙げられる。この置換されたアルケニル基を、以下、適宜「（４）置換アルケニル基」ということがある。
【０２１２】
（４）置換アルケニル基における「炭素原子数２〜１２のアルケニル基」としては、例えば、ビニル基、アリル基などが挙げられる。
（４）置換アルケニル基における「炭素原子数６〜３０の芳香族炭化水素環基」としては、例えば、Ｒｇにおける炭素原子数６〜３０の芳香族炭化水素環基と同じ例が挙げられる。
（４）置換アルケニル基における「炭素原子数２〜３０の芳香族複素環基」としては、例えば、Ｒｇにおける炭素原子数２〜３０の芳香族複素環基と同じ例が挙げられる。
【０２１３】
（４）置換アルケニル基は、更に置換基を有していてもよい。（４）置換アルケニル基が有しうる置換基としては、例えば、（１）炭化水素環基が有しうる置換基と同じ例が挙げられる。置換基の数は、一つでもよく、複数でもよい。また、複数の置換基は、互いに同一であってもよく、異なっていてもよい。
【０２１４】
Ｒｈの更に別の好ましい例としては、（５）炭素原子数６〜３０の芳香族炭化水素環基及び炭素原子数２〜３０の芳香族複素環基からなる群より選ばれる１以上の基で置換された、炭素原子数２〜１２のアルキニル基が挙げられる。この置換されたアルキニル基を、以下、適宜「（５）置換アルキニル基」ということがある。
【０２１５】
（５）置換アルキニル基における「炭素原子数２〜１２のアルキニル基」としては、例えば、エチニル基、プロピニル基などが挙げられる。
（５）置換アルキニル基における「炭素原子数６〜３０の芳香族炭化水素環基」としては、例えば、Ｒｇにおける炭素原子数６〜３０の芳香族炭化水素環基と同じ例が挙げられる。
（５）置換アルキニル基における「炭素原子数２〜３０の芳香族複素環基」としては、例えば、Ｒｇにおける炭素原子数２〜３０の芳香族複素環基と同じ例が挙げられる。
【０２１６】
（５）置換アルキニル基は、更に置換基を有していてもよい。（５）置換アルキニル基が有しうる置換基としては、例えば、（１）炭化水素環基が有しうる置換基と同じ例が挙げられる。置換基の数は、一つでもよく、複数でもよい。また、複数の置換基は、互いに同一であってもよく、異なっていてもよい。
【０２１７】
Ｒｈの好ましい具体例としては、下記の基が挙げられる。
【０２１８】
【化１９】
2020091423.tif 000021
【０２１９】
Ｒｈの更に好ましい具体例としては、下記の基が挙げられる。
【０２２０】
【化２０】
2020091423.tif 000022
【０２２１】
Ｒｈの特に好ましい具体例としては、下記の基が挙げられる。
【０２２２】
【化２１】
2020091423.tif 000023
【０２２３】
上述したＲｈの具体例は、更に置換基を有していてもよい。この置換基としては、例えば、フッ素原子、塩素原子等の、ハロゲン原子；シアノ基；メチル基、エチル基、プロピル基等の、炭素原子数１〜６のアルキル基；ビニル基、アリル基等の、炭素原子数２〜６のアルケニル基；トリフルオロメチル基等の、炭素原子数１〜６のハロゲン化アルキル基；ジメチルアミノ基等の、炭素原子数２〜１２のＮ，Ｎ−ジアルキルアミノ基；メトキシ基、エトキシ基、イソプロポキシ基等の、炭素原子数１〜６のアルコキシ基；ニトロ基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。Ｒａ及びＲｂの意味は、上述した通りである。これらの中でも、ハロゲン原子、シアノ基、炭素原子数１〜６のアルキル基、および、炭素原子数１〜６のアルコキシ基が好ましい。置換基の数は、一つでもよく、複数でもよい。また、複数の置換基は、互いに同一であってもよく、異なっていてもよい。
【０２２４】
Ｒｉは、炭素原子数６〜３０の芳香族炭化水素環及び炭素原子数２〜３０の芳香族複素環からなる群より選ばれる１以上の芳香環を有する、有機基を表す。
【０２２５】
Ｒｉの好ましい例としては、一以上の炭素原子数６〜３０の芳香族炭化水素環を有する、炭素原子数６〜４０の炭化水素環基が挙げられる。
また、Ｒｉの別の好ましい例としては、炭素原子数６〜３０の芳香族炭化水素環及び炭素原子数２〜３０の芳香族複素環からなる群より選ばれる１以上の芳香環を有する、炭素原子数２〜４０の複素環基が挙げられる。
【０２２６】
Ｒｉの特に好ましい具体例としては、下記の基が挙げられる。Ｒの意味は、上述した通りである。
【０２２７】
【化２２】
2020091423.tif 000024
【０２２８】
式（II−１）〜式（II−４）のいずれかで表される基は、Ｄ１〜Ｄ３以外に更に置換基を有していてもよい。この置換基としては、例えば、ハロゲン原子、シアノ基、ニトロ基、炭素原子数１〜６のアルキル基、炭素原子数１〜６のハロゲン化アルキル基、炭素原子数１〜６のＮ−アルキルアミノ基、炭素原子数２〜１２のＮ，Ｎ−ジアルキルアミノ基、炭素原子数１〜６のアルコキシ基、炭素原子数１〜６のアルキルスルフィニル基、カルボキシル基、炭素原子数１〜６のチオアルキル基、炭素原子数１〜６のＮ−アルキルスルファモイル基、炭素原子数２〜１２のＮ，Ｎ−ジアルキルスルファモイル基が挙げられる。置換基の数は、一つでもよく、複数でもよい。また、複数の置換基は、互いに同一であってもよく、異なっていてもよい。
【０２２９】
式（Ｉ）におけるＡｒの好ましい例としては、下記の式（III−１）〜式（III−７）で表される基が挙げられる。また、式（III−１）〜式（III−７）で表される基は、置換基として炭素原子数１〜６のアルキル基を有していてもよい。下記式中、＊は、結合位置を表す。
【０２３０】
【化２３】
2020091423.tif 000025
【０２３１】
式（III−１）の特に好ましい具体例としては、下記の基が挙げられる。下記式中、＊は、結合位置を表す。
【０２３２】
【化２４】
2020091423.tif 000026
【０２３３】
【化２５】
2020091423.tif 000027
【０２３４】
式（Ｉ）において、Ｚ１及びＺ２は、それぞれ独立して、単結合、−Ｏ−、−Ｏ−ＣＨ２−、−ＣＨ２−Ｏ−、−Ｏ−ＣＨ２−ＣＨ２−、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、及び、−Ｃ≡Ｃ−、からなる群より選ばれるいずれかを表す。Ｒ２１は、それぞれ独立して、水素原子又は炭素原子数１〜６のアルキル基を表す。
【０２３５】
式（Ｉ）において、Ａ１、Ａ２、Ｂ１及びＢ２は、それぞれ独立して、置換基を有していてもよい環状脂肪族基、及び、置換基を有していてもよい芳香族基、からなる群より選ばれる基を表す。Ａ１、Ａ２、Ｂ１及びＢ２が表す基の炭素原子数（置換基の炭素原子数を含む。）は、それぞれ独立して、通常、３〜１００である。中でも、Ａ１、Ａ２、Ｂ１及びＢ２は、それぞれ独立して、置換基を有していてもよい炭素原子数５〜２０の環状脂肪族基、または、置換基を有していてもよい炭素原子数２〜２０の芳香族基が好ましい。
【０２３６】
Ａ１、Ａ２、Ｂ１及びＢ２における環状脂肪族基としては、例えば、シクロペンタン−１，３−ジイル基、シクロヘキサン−１，４−ジイル基、１，４−シクロヘプタン−１，４−ジイル基、シクロオクタン−１，５−ジイル基等の、炭素原子数５〜２０のシクロアルカンジイル基；デカヒドロナフタレン−１，５−ジイル基、デカヒドロナフタレン−２，６−ジイル基等の、炭素原子数５〜２０のビシクロアルカンジイル基；等が挙げられる。中でも、置換されていてもよい炭素原子数５〜２０のシクロアルカンジイル基が好ましく、シクロヘキサンジイル基がより好ましく、シクロヘキサン−１，４−ジイル基が特に好ましい。環状脂肪族基は、トランス体であってもよく、シス体であってもよく、シス体とトランス体との混合物であってもよい。中でも、トランス体がより好ましい。
【０２３７】
Ａ１、Ａ２、Ｂ１及びＢ２における環状脂肪族基が有しうる置換基としては、例えば、ハロゲン原子、炭素原子数１〜６のアルキル基、炭素原子数１〜５のアルコキシ基、ニトロ基、シアノ基等が挙げられる。置換基の数は、一つでもよく、複数でもよい。また、複数の置換基は、互いに同一であってもよく、異なっていてもよい。
【０２３８】
Ａ１、Ａ２、Ｂ１及びＢ２における芳香族基としては、例えば、１，２−フェニレン基、１，３−フェニレン基、１，４−フェニレン基、１，４−ナフチレン基、１，５−ナフチレン基、２，６−ナフチレン基、４，４’−ビフェニレン基等の、炭素原子数６〜２０の芳香族炭化水素環基；フラン−２，５−ジイル基、チオフェン−２，５−ジイル基、ピリジン−２，５−ジイル基、ピラジン−２，５−ジイル基等の、炭素原子数２〜２０の芳香族複素環基；等が挙げられる。中でも、炭素原子数６〜２０の芳香族炭化水素環基が好ましく、フェニレン基がさらに好ましく、１，４−フェニレン基が特に好ましい。
【０２３９】
Ａ１、Ａ２、Ｂ１及びＢ２における芳香族基が有しうる置換基としては、例えば、Ａ１、Ａ２、Ｂ１及びＢ２における環状脂肪族基が有しうる置換基と同じ例が挙げられる。置換基の数は、一つでもよく、複数でもよい。また、複数の置換基は、互いに同一であってもよく、異なっていてもよい。
【０２４０】
式（Ｉ）において、Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２２−Ｃ（＝Ｏ）−、−Ｃ（＝Ｏ）−ＮＲ２２−、−Ｏ−Ｃ（＝Ｏ）−Ｏ−、−ＮＲ２２−Ｃ（＝Ｏ）−Ｏ−、−Ｏ−Ｃ（＝Ｏ）−ＮＲ２２−、及び、−ＮＲ２２−Ｃ（＝Ｏ）−ＮＲ２３−、からなる群より選ばれるいずれかを表す。Ｒ２２及びＲ２３は、それぞれ独立して、水素原子又は炭素原子数１〜６のアルキル基を表す。
【０２４１】
式（Ｉ）において、Ｇ１及びＧ２は、それぞれ独立して、炭素原子数１〜２０の脂肪族炭化水素基；並びに、炭素原子数３〜２０の脂肪族炭化水素基に含まれるメチレン基（−ＣＨ２−）の１以上が−Ｏ−又は−Ｃ（＝Ｏ）−に置換された基；からなる群より選ばれる有機基を表す。Ｇ１及びＧ２の前記有機基に含まれる水素原子は、炭素原子数１〜５のアルキル基、炭素原子数１〜５のアルコキシ基、または、ハロゲン原子に置換されていてもよい。ただし、Ｇ１及びＧ２の両末端のメチレン基（−ＣＨ２−）が−Ｏ−又は−Ｃ（＝Ｏ）−に置換されることはない。
【０２４２】
Ｇ１及びＧ２における炭素原子数１〜２０の脂肪族炭化水素基の具体例としては、炭素原子数１〜２０のアルキレン基が挙げられる。
【０２４３】
Ｇ１及びＧ２における炭素原子数３〜２０の脂肪族炭化水素基の具体例としては、炭素原子数３〜２０のアルキレン基が挙げられる。
【０２４４】
式（Ｉ）において、Ｐ１及びＰ２は、それぞれ独立して、重合性基を表す。Ｐ１及びＰ２における重合性基としては、例えば、アクリロイルオキシ基、メタクリロイルオキシ基等の、ＣＨ２＝ＣＲ３１−Ｃ（＝Ｏ）−Ｏ−で表される基；ビニル基；ビニルエーテル基；ｐ−スチルベン基；アクリロイル基；メタクリロイル基；カルボキシル基；メチルカルボニル基；水酸基；アミド基；炭素原子数１〜４のアルキルアミノ基；アミノ基；エポキシ基；オキセタニル基；アルデヒド基；イソシアネート基；チオイソシアネート基；等が挙げられる。Ｒ３１は、水素原子、メチル基、又は塩素原子を表す。中でも、ＣＨ２＝ＣＲ３１−Ｃ（＝Ｏ）−Ｏ−で表される基が好ましく、ＣＨ２＝ＣＨ−Ｃ（＝Ｏ）−Ｏ−（アクリロイルオキシ基）、ＣＨ２＝Ｃ（ＣＨ３）−Ｃ（＝Ｏ）−Ｏ−（メタクリロイルオキシ基）がより好ましく、アクリロイルオキシ基が特に好ましい。
【０２４５】
式（Ｉ）において、ｐ及びｑは、それぞれ独立して、０又は１を表す。
【０２４６】
上述した液晶性化合物の中でも、本発明の所望の効果を顕著に発揮する観点から、当該液晶性化合物の分子中に、ベンゾチアゾール環を含有するものが好ましい。ここで、ベンゾチアゾール環とは、下記式（II）に示す構造の環構造を示す。よって、第一液晶硬化層及び第二液晶硬化層の一方又は両方に含まれる液晶性化合物が、ベンゾチアゾール環を有することが好ましい。
【０２４７】
【化２６】
2020091423.tif 000028
【０２４８】
式（Ｉ）で表される液晶性化合物は、例えば、国際公開第２０１２／１４７９０４号および国際公開第２０１８／１７３９５４号に記載される、ヒドラジン化合物とカルボニル化合物との反応により製造しうる。
【０２４９】
式（Ｉ）で表される液晶性化合物としては、具体的には、例えば、下記の式で表される化合物が挙げられる。
【０２５０】
【化２７】
2020091423.tif 000029
【０２５１】
液晶組成物は、必要に応じて、液晶性化合物に組み合わせて更に任意の成分を含んでいてもよい。任意の成分は、１種類を単独で用いてもよく、２種類以上を任意の比率で組合わせて用いてもよい。
【０２５２】
任意の成分としては、例えば、重合開始剤が挙げられる。中でも、光重合開始剤が好ましい。重合開始剤の種類は、液晶組成物に含まれる重合性の化合物の種類に応じて選択しうる。例えば、重合性の化合物がラジカル重合性であれば、ラジカル重合開始剤を使用しうる。また、例えば、重合性の化合物がアニオン重合性であれば、アニオン重合開始剤を使用しうる。さらに、例えば、重合性の化合物がカチオン重合性であれば、カチオン重合開始剤を使用しうる。重合開始剤は、１種類を単独で用いてもよく、２種類以上を任意の比率で組み合わせて用いてもよい。
【０２５３】
重合開始剤の量は、液晶性化合物１００重量部に対して、好ましくは０．１重量部以上、より好ましくは０．５重量部以上であり、好ましくは３０重量部以下、より好ましくは１０重量部以下である。重合開始剤の量が前記範囲に収まることにより、重合を効率的に進行させることができる。
【０２５４】
別の任意の成分としては、例えば、界面活性剤が挙げられる。界面活性剤の中でも、液晶組成物の塗工性を良好にする観点、並びに、配向性に優れた液晶硬化層を安定して得る観点から、分子中にフッ素原子を含む界面活性剤が好ましい。以下の説明において、分子中にフッ素原子を含む界面活性剤を、適宜「フッ素系界面活性剤」ということがある。
【０２５５】
界面活性剤はノニオン系界面活性剤であることが好ましい。界面活性剤がイオン性基を含まないノニオン系界面活性剤である場合に、液晶硬化層の面状態及び配向性を、特に良好にすることができる。
【０２５６】
界面活性剤としては、例えば、ＡＧＣセイミケミカル社製のサーフロンシリーズ（Ｓ４２０など）、ネオス社製のフタージェントシリーズ（２５１、ＦＴＸ−２１２Ｍ、ＦＴＸ−２１５Ｍ、ＦＴＸ−２０９など）、ＤＩＣ社製のメガファックシリーズ（Ｆ−４４４など）等が挙げられる。また、界面活性剤は、１種類を単独で用いてもよく、２種類以上を任意の比率で組み合わせて用いてもよい。
【０２５７】
界面活性剤の量は、液晶性化合物１００重量部に対して、好ましくは０．０３重量部以上、より好ましくは０．０５重量部以上であり、好ましくは０．５０重量部以下、より好ましくは０．４０重量部以下、更に好ましくは０．３０重量部以下である。界面活性剤の量が前記の範囲にあることにより、配向性に優れた液晶硬化層を得ることができる。
【０２５８】
更に別の任意の成分としては、例えば、溶媒が挙げられる。溶媒としては、液晶性化合物を溶解できるものが好ましい。このような溶媒としては、通常、有機溶媒を用いる。有機溶媒の例としては、シクロペンタノン、シクロヘキサノン、メチルエチルケトン、アセトン、メチルイソブチルケトン等のケトン溶媒；酢酸ブチル、酢酸アミル等の酢酸エステル溶媒；クロロホルム、ジクロロメタン、ジクロロエタン等のハロゲン化炭化水素溶媒；１，４−ジオキサン、シクロペンチルメチルエーテル、テトラヒドロフラン、テトラヒドロピラン、１，３−ジオキソラン、１，２−ジメトキシエタン等のエーテル溶媒；及びトルエン、キシレン、メシチレン等の芳香族炭化水素系溶媒；が挙げられる。また、溶媒は、１種類を単独で用いてもよく、２種類以上を任意の比率で組み合わせて用いてもよい。
【０２５９】
溶媒の沸点は、取り扱い性に優れる観点から、好ましくは６０℃〜２５０℃、より好ましくは６０℃〜１５０℃である。
【０２６０】
溶媒の量は、液晶性化合物１００重量部に対して、好ましくは２００重量部以上、より好ましくは２５０重量部以上、特に好ましくは３００重量部以上であり、好ましくは６５０重量部以下、より好ましくは５５０重量部以下、特に好ましくは４５０重量部以下である。溶媒の量を、前記範囲の下限値以上にすることにより異物発生の抑制ができ、前記範囲の上限値以下にすることにより乾燥負荷の低減ができる。
【０２６１】
更に別の任意の成分としては、例えば、液晶性化合物の分子の実質最大傾斜角を大きくする作用を発揮できる傾斜作用成分が挙げられる。傾斜作用成分を用いた場合、液晶性化合物の分子の傾斜を促進して、液晶性化合物の分子の傾斜角が大きい液晶硬化層を容易に得ることができる。ただし、液晶性化合物の分子の傾斜の促進は、液晶硬化層を製造する過程において操作又は条件を調整することによっても可能であるので、傾斜作用成分は必ずしも用いなくても構わない。このような傾斜作用成分としては、例えば、特開２０１８−１６３２１８号公報、特開２０１８−１６２３７９号公報、国際公開第２０１８／１７３７７８号などに記載の成分を用いうる。
【０２６２】
液晶組成物が含みうるその他の任意の成分としては、例えば、金属；金属錯体；酸化チタン等の金属酸化物；染料、顔料等の着色剤；蛍光材料、燐光材料等の発光材料；酸化防止剤；レベリング剤；チキソ剤；ゲル化剤；多糖類；紫外線吸収剤；赤外線吸収剤；抗酸化剤；イオン交換樹脂；等が挙げられる。これらの成分の量は、液晶性化合物の合計１００重量部に対して、各々０．１重量部〜２０重量部でありうる。
【０２６３】
（６．２．液晶組成物の層を形成する工程）
液晶組成物の層を形成する工程（ｉ）では、通常、適切な長尺の基材の表面上に、液晶組成物の層を形成する。基材としては、液晶組成物の層を支持できる表面を有する長尺の部材を用いうる。基材は、液晶硬化層の面状態を良好にする観点から、凹部及び凸部の無い平坦面を有することが好ましい。
【０２６４】
基材としては、通常、樹脂フィルム又はガラス板を用いる。特に、高い温度で配向処理を行う場合、その温度に耐えられる基材を選択するのが好ましい。樹脂としては、通常、熱可塑性樹脂を用いる。中でも、配向規制力の高さ、機械的強度の高さ、及びコストの低さといった観点から、樹脂としては、正の固有複屈折値を有する樹脂が好ましい。更には、透明性、低吸湿性、寸法安定性及び軽量性に優れることから、ノルボルネン系樹脂等の、脂環式構造含有重合体を含む樹脂を用いることが好ましい。基材に含まれる樹脂の好適な例を商品名で挙げると、ノルボルネン系樹脂として、日本ゼオン社製「ゼオノア」を挙げられる。
【０２６５】
基材の表面には、液晶組成物の層における液晶性化合物の配向を促進するため、配向規制力を付与するための処理が施されていることが好ましい。配向規制力とは、液晶組成物に含まれる液晶性化合物を配向させることができる、面の性質をいう。基材の表面に配向規制力を付与するため処理としては、例えば、光配向処理、ラビング処理、イオンビーム配向処理、延伸処理などが挙げられる。
【０２６６】
液晶組成物の層を形成する工程（ｉ）において、液晶組成物は、通常、流体状で用意される。そのため、通常は、基材の表面に液晶組成物を塗工して、液晶組成物の層を形成する。液晶組成物を塗工する方法としては、例えば、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、ギャップコーティング法、及びディッピング法が挙げられる。
【０２６７】
（６．３．液晶性化合物を配向させる工程）
液晶組成物の層を形成する工程（ｉ）の後で、液晶組成物の層に含まれる液晶性化合物を配向させる工程（ii）を行いうる。この工程（ii）では、通常、液晶組成物の層に配向処理を施すことにより、基材の表面の配向規制力に応じた方向に液晶性化合物を配向させる。
【０２６８】
配向処理は、通常、液晶組成物の層の温度を所定の配向温度に調整することによって行う。配向温度は、液晶組成物の液晶化温度以上の温度としうる。この際、配向温度は、基材に含まれる樹脂のガラス転移温度未満の温度であることが好ましい。これにより、配向処理による基材の歪みの発生を抑制できる。
【０２６９】
通常、面内方向においては、液晶性化合物は、基材の表面の配向規制力に応じた方向に配向する。また、厚み方向において、液晶性化合物は、通常、少なくとも一部が層平面に対して傾斜するように配向する。この際、液晶性化合物の分子の層平面に対する傾斜角を大きくするために、前記の配向処理を適切な条件において行ってもよい。液晶性化合物の分子の層平面に対する傾斜角を大きくする方法としては、例えば、特許第５３６３０２２号公報、国際公開第２０１８／１７３７７８号、特開２０１８−１６３２１８号公報、特開２０１８−１６２３７９号公報、国際公開第２０１８／１７３７７３号に記載の方法を用いうる。
【０２７０】
液晶性化合物を配向させる工程（ii）において、液晶組成物の層の温度を所定の配向温度に保持する時間は、所望の液晶硬化層が得られる範囲で任意に設定でき、例えば３０秒間〜５分間でありうる。
【０２７１】
（６．４．液晶組成物の層を硬化させる工程）
液晶性化合物を配向させる工程（ii）の後で、液晶組成物の層を硬化させて、液晶硬化層を得る工程（iii）を行う。この工程（iii）の液晶組成物の硬化は、通常、当該液晶組成物が含む重合性の化合物の重合によって達成される。例えば、液晶性化合物が重合性を有する場合、その液晶性化合物の一部又は全部を重合させることにより、液晶組成物の層を硬化させる。重合は、通常、液晶性化合物の分子の配向を維持したままで進行する。よって、前記の重合により、重合前の液晶組成物に含まれる液晶性化合物の配向状態は、固定される。
【０２７２】
重合方法としては、液晶組成物に含まれる成分の性質に適合した方法を選択しうる。重合方法としては、例えば、活性エネルギー線を照射する方法、及び、熱重合法が挙げられる。中でも、加熱が不要であり、室温で重合反応を進行させられるので、活性エネルギー線を照射する方法が好ましい。ここで、照射される活性エネルギー線には、可視光線、紫外線、及び赤外線等の光、並びに電子線等の任意のエネルギー線が含まれうる。
【０２７３】
なかでも、操作が簡便なことから、紫外線等の光を照射する方法が好ましい。紫外線照射時の温度は、基材に悪影響を与えない範囲という観点から、基材のガラス転移温度以下とすることが好ましく、好ましくは１５０℃以下、より好ましくは１００℃以下、特に好ましくは８０℃以下である。紫外線照射時の温度の下限は、１５℃以上であることが好ましく、２０℃以上であることがより好ましい。紫外線の照射強度は、好ましくは０．１ｍＷ／ｃｍ２以上、より好ましくは０．５ｍＷ／ｃｍ２以上であり、好ましくは１００００ｍＷ／ｃｍ２以下、より好ましくは５０００ｍＷ／ｃｍ２以下である。紫外線の照射量は、好ましくは０．１ｍＪ／ｃｍ２以上、より好ましくは０．５ｍＪ／ｃｍ２以上であり、好ましくは１００００ｍＪ／ｃｍ２以下、より好ましくは５０００ｍＪ／ｃｍ２以下である。
【０２７４】
前記の工程（iii）により、基材上に、液晶組成物の硬化物で形成された液晶硬化層が得られる。液晶組成物の硬化は、通常、液晶組成物が含む重合性の化合物の重合によって達成されるので、液晶硬化層は、液晶組成物が含んでいた成分の一部又は全部の重合体を含む。したがって、液晶性化合物が重合性を有する場合、その液晶性化合物が重合するので、液晶硬化層は、重合前の配向状態を維持したまま重合した液晶性化合物の重合体を含む層でありうる。
【０２７５】
液晶組成物の硬化物においては、硬化前の流動性が失われるので、通常、液晶硬化層では、液晶性化合物の配向状態は、硬化前の配向状態のまま、固定されている。このようにして、少なくとも一部の分子が層平面に対して傾斜した液晶性化合物を含む液晶硬化層が得られる。
【０２７６】
以上のようにして、長尺の基材と、この基材上に形成された長尺の液晶硬化層とを備える長尺の転写体を得ることができる。また上述した製造方法は、更に任意の工程を含んでいてもよい。
【０２７７】
例えば、上述した長尺の転写体の製造方法は、得られた液晶硬化層上に、更に液晶硬化層を形成する工程を含んでいてもよい。例えば、上述した工程（ｉ）〜工程（iii）を繰り返し行うことにより、基材上に、液晶組成物の硬化物で形成された複数の部分層を設けてもよい。この場合、基材上に複層構造の液晶硬化層を有する長尺の転写体を得ることができる。
【０２７８】
前記のような製造方法によって製造される長尺の転写体は、連続的な製造が可能であり、生産性に優れる。また、長尺の転写体は、直線偏光子等のフィルムとの貼り合わせを、ロール・トゥ・ロール法によって行うことができるので、この点でも、生産性に優れる。通常、長尺の転写体は、巻き取られてロールの状態で保存及び運搬がなされる。
【０２７９】
［７．有機ＥＬ表示装置］
上述した円偏光板は、例えば、有機ＥＬ表示装置に適用できる。この有機ＥＬ表示装置は、通常、上述した長尺の円偏光板から切り出された枚葉の偏光板を含む。例えば、有機ＥＬ表示装置は、表示素子として有機ＥＬ素子を含み、この有機ＥＬ素子の視認側に、偏光板が設けられる。また、偏光板は、有機ＥＬ素子側から、第二液晶硬化層、第一液晶硬化層及び直線偏光子をこの順に含む。そして、このような構成において、前記の偏光板が反射抑制フィルムとして機能できる。
【０２８０】
以下、反射抑制の仕組みを説明する。装置外部から入射した光は、その一部の直線偏光のみが直線偏光子を通過し、次にそれが第一液晶硬化層及び第二液晶硬化層を通過することにより、円偏光となる。円偏光は、表示装置内の光を反射する構成要素（有機ＥＬ素子の反射電極等）により反射され、再び第二液晶硬化層及び第一液晶硬化層を通過することにより、入射した直線偏光の振動方向と直交する振動方向を有する直線偏光となり、直線偏光子を通過しなくなる。これにより、反射抑制の機能が達成される。このような反射抑制の原理は、特開平９−１２７８８５号公報を参照してよい。
【０２８１】
有機ＥＬ素子は、通常、透明電極層、発光層及び電極層をこの順に備え、透明電極層及び電極層から電圧を印加されることにより発光層が光を生じうる。有機発光層を構成する材料の例としては、ポリパラフェニレンビニレン系、ポリフルオレン系、およびポリビニルカルバゾール系の材料を挙げることができる。また、発光層は、複数の発光色が異なる層の積層体、あるいはある色素の層に異なる色素がドーピングされた混合層を有していてもよい。さらに、有機ＥＬ素子は、正孔注入層、正孔輸送層、電子注入層、電子輸送層、等電位面形成層、電荷発生層等の機能層を備えていてもよい。
【符号の説明】
【０２８２】
１００  液晶硬化層
１１０  液晶性化合物の分子
２００  円偏光板
２１０  直線偏光子
２２０  第一液晶硬化層
２３０  第二液晶硬化層
３００  転写体
３１０  基材
３２０  液晶硬化層
３３０  繰り出しロール
３４０  ロール体
４００  転写装置
４１０  フィルム部材
４２０  繰り出しロール
４３０  貼合ロール
４４０  貼合ロール
４５０  剥離ロール
４６０  剥離ロール
４７０  複層フィルム
４８０  ロール体
【図１】
2020091423.tif 000030
【図２】
2020091423.tif 000031
【図３】
2020091423.tif 000032
【図４】
2020091423.tif 000033
【図５】
2020091423.tif 000034
【図６】
2020091423.tif 000035
【図７】
2020091423.tif 000036
【図８】
2020091423.tif 000037
【図９】
2020091423.tif 000038
【図１０】
2020091423.tif 000039
【図１１】
2020091423.tif 000040
【図１２】
2020091423.tif 000041
【図１３】
2020091423.tif 000042
【図１４】
2020091423.tif 000043
【図１５】
2020091423.tif 000044
【図１６】
2020091423.tif 000045
【図１７】
2020091423.tif 000046
【図１８】
2020091423.tif 000047
【図１９】
2020091423.tif 000048
【図２０】
2020091423.tif 000049
【図２１】
2020091423.tif 000050
【図２２】
2020091423.tif 000051
【図２３】
2020091423.tif 000052
【図２４】
2020091423.tif 000053